(57)【要約】      （修正有）【課題】一定期間にわたって、幅広い範囲の分子量及び蒸気圧を有する揮発性材料の一定の放出を行う装置の提供。【解決手段】揮発性材料を収容するためのリザーバ１１０と、前記リザーバに固定された破裂可能な基材１２０と、前記破裂可能な基材に隣接して位置決めされる破裂要素１３０と、前記リザーバ、前記破裂可能な基材、及び前記破裂要素を包囲する微多孔超高分子量ポリエチレン膜１４０と、を備えた送達エンジン１００を含み、前記膜が、０．０１〜０．０６マイクロメートルの平均孔径を有し、０．０１〜０．１ｍｍの厚さを有し、前記破裂要素が前記リザーバに対して第一方向に動作するとき、前記破裂可能な基材は前記第一方向で破壊され、前記揮発性材料は、前記破裂可能な基材を横断し、且つ前記膜と接触する破裂要素を横断して大気へ分散装置。【選択図】図２
2015037574.tif 000002
【特許請求の範囲】
【請求項１】
揮発性材料を送達するための装置であって、
ｉ．揮発性材料を収容するためのリザーバと、
ｉｉ．前記リザーバに固定された破裂可能な基材と、
ｉｉｉ．前記破裂可能な基材に隣接して位置決めされる破裂要素と、
ｉｖ．前記リザーバ、前記破裂可能な基材、及び前記破裂要素を包囲する微多孔超高分子量ポリエチレン膜と、
を備えた送達エンジンを含み、
前記膜が、０．０１〜０．０６マイクロメートルの平均孔径を有し、０．０１〜０．１ｍｍの厚さを有し、
前記破裂要素が前記リザーバに対して第一方向に動作するとき、前記破裂可能な基材は前記第一方向で破壊され、前記揮発性材料は、前記破裂可能な基材を横断し、且つ前記膜と接触する破裂要素を横断して大気へ分散されることを特徴とする装置。
【請求項２】
基部、シェル、及び中空のコアを含むハウジングを更に含み、前記中空のコアが、前記ハウジングへの前記送達エンジンの挿入時に、前記破裂要素を圧縮するためのノッチを含む、請求項１に記載の装置。
【請求項３】
前記中空のコアが、通気孔を含む前壁を含み、前記ノッチが前記前壁の内面上に位置決めされる、請求項１に記載の装置。
【請求項４】
前記中空のコアが、前記ノッチに対して前記送達エンジンを案内するための第１リブ及び第２リブを含む、請求項１に記載の装置。
【請求項５】
揮発性材料を送達するための装置であって、
ｉ．単一の開口部を有し、４：１の幅対長さの比率および、５ｍｍ〜１５ｍｍの深さを有し、且つ揮発性材料混合物を含む液体リザーバであって、前記混合物は、２５℃でそれぞれが４０．０Ｐａ（０．３ｔｏｒｒ）未満のＶＰを有する揮発性材料を前記混合物の総重量の９０％〜１００％を含む液体リザーバと、
ｉｉ．前記単一の開口部を包囲する破裂可能な基材と、
ｉｉｉ．破裂要素と、
ｉｖ．前記破裂可能な基材の破裂時に、前記液体リザーバと流体連通する収集ボウルと、
ｖ．前記液体リザーバに封止され、前記破裂可能な基材、前記破裂要素、及び前記収集ボウルを包囲する微多孔超高分子量ポリエチレン膜と、
を備えた送達エンジンを含み、
前記膜は、２ｃｍ2〜３５ｃｍ2の蒸発表面積を有し、シリカ充填剤を含み、０．０２マイクロメートルの平均孔径を有し、且つ０．０１〜０．１ｍｍの厚さを有することを特徴とする装置。
【請求項６】
ハウジングを更に含み、前記ハウジングは、前記ハウジングへの前記送達エンジンの挿入時に、前記破裂要素を圧縮するためのノッチを含む請求項５に記載の装置。
【請求項７】
前記破裂可能な基材を破壊するための、前記ハウジングへの前記送達エンジンの挿入力は、２５Ｎ未満である、請求項６に記載の装置。
【発明の詳細な説明】
【技術分野】
【０００１】
本発明は、揮発性材料を連続的な方式で大気に送達するための通気性膜を有する装置に関する。
【背景技術】
【０００２】
エアフレッシュニング又は空気に香りを付けるなどの多様な利益を送達するために、揮発性材料を空間、特に家庭内の空間に蒸発させるために装置を使用することは、一般に既知である。通電されていないシステム、例えば、電気エネルギーによる動力付きではないシステムは、揮発性材料を大気へと送達するのに一般的な方法である。これらのシステムは、人間による作動を必要とし得るもの（例えば、エアゾール）と、吸上作用ベースのシステム及びゲルなど、人間の作動を必要としないものと、に分類することができる。第１の種類は要求によって、及び第２の種類は、より連続的な方式によって揮発性材料を送達する。
【０００３】
揮発性材料を送達するための１つのタイプの装置は米国特許第４，１６１，２８３号に開示されている。本発明は、リザーバ、ポリマーシート若しくは膜、及び開放可能にリザーバの外壁に接合されるバリア層を含む、揮発性材料を送達するための物品を開示する。このタイプの物品の１つの欠点は、それが層間剥離及び漏れに対して影響を受けやすいことであり、これは揮発性材料が、保管又は使用していない時に膜と接触しているためである。別の欠点は、揮発性材料が保管中に膜に蓄積され、バリア層が取り除かれ後、急激に強さが増し得ることである。別の欠点は、剥離力が、ポリマーシート又は膜を損傷することなくバリア層を取り除くことを難しくし得ることである。更に別の欠点は、低蒸気圧の揮発性材料を、ポリマーを通じて拡散させるのは容易ではないという点で、膜の選択性であり得る。
【０００４】
揮発性材料を送達するための別のタイプの装置は、米国特許第４，８２４，７０７号に開示されている。それは、揮発性芳香剤の供給部を収容するカプセルを有する、装飾的エアフレッシュナーのユニットを開示する。カプセルは微多孔性シートとバックシートとの間に閉じ込められている。カプセルは、適用された力によって破裂し、放出された芳香剤は、微多孔性シート内に吸収され、これはゆっくりと芳香剤を発散する。このアプローチは、香りの寿命を制限する場合があり、なぜならば液体は微多孔性シートに一斉に放出され、液体が微多孔性シートを湿潤する方式に対する制御がほとんどないからである。
【先行技術文献】
【特許文献】
【０００５】
【特許文献１】米国特許第４，１６１，２８３号
【特許文献２】米国特許第４，８２４，７０７号
【発明の概要】
【発明が解決しようとする課題】
【０００６】
よって、一定期間にわたって、幅広い範囲の分子量及び蒸気圧を有する揮発性材料の一定の放出を提供する装置の必要性が存在する。
【課題を解決するための手段】
【０００７】
本発明の実施形態によると、揮発性材料を収容するためのリザーバと、リザーバに固定される破裂可能な基材と、この破裂可能な基材に隣接して位置決めされる破裂要素と、リザーバ、破裂可能な基材、及びリザーバを包囲する微多孔膜と、有する、送達エンジンを含む、揮発性材料を送達するための装置が提供される。装置は、連続的な方式で揮発性材料を送達することができる。本発明の一態様では、装置は、送達エンジンのためのハウジングを含む。ハウジングは、送達エンジンからの送達材料の拡散を促進するための通気孔を有してもよい。
【０００８】
本発明の他の実施形態によると、揮発性材料を収容するための液体リザーバと、このリザーバに固定される破裂可能な基材と、破裂可能な基材を破裂させるために、破裂可能な基材に隣接して位置決めされる圧縮可能なフランジと、破裂可能な基材の破裂時に、液体リザーバと流体連通する収集ボウルと、液体リザーバ、破裂可能な基材、破裂要素、及び収集ボウルを包囲する通気性膜と、有する、送達エンジンを含む、揮発性材料を送達するための装置が提供される。
【０００９】
本発明の更に他の実施形態によると、単一の開口部を含む、揮発性材料を収容するための液体リザーバと、この単一の開口部を包囲する破裂可能な基材と、破裂要素と、破裂可能な基材の破裂時に、液体リザーバと流体連通する収集ボウルと、液体リザーバ、破裂可能な基材、破裂要素、及び収集ボウルを包囲する通気性膜と、を有する、送達エンジンを含む、揮発性材料を送達するための装置が提供される。通気性膜は、約２ｃｍ2〜約３５ｃｍ2の蒸発表面積を有し、約０．０２マイクロメートルの平均孔径を有する。装置は、送達システムを受容し、これと開放可能に係合するためのハウジングも含む。ハウジングは、送達エンジンを案内するためのリブと、ハウジング内への送達エンジンの挿時に、破裂要素を圧縮するためのノッチと、を有する。
【図面の簡単な説明】
【００１０】
本明細書は、本発明を詳細に指摘し明確に請求する請求項をもって結論とするが、本発明は、添付の図面と併せてなされる以下の説明から、より一層よく理解されると考える。
【図１】本発明による装置の１つの実施形態の斜視図。
【図２】本発明による送達エンジンの一実施形態の分解斜視図。
【図３】本発明による破裂要素の他の実施形態の断面図。
【図４】本発明による破裂要素の他の実施形態の断面図。
【図５】本発明による、図２の送達エンジンの側面図。
【図６】本発明によるハウジングの一実施形態の正面図。
【図７】図６のハウジングの平面図。
【図８】図１の装置の、線８−８に沿った断面図。
【図９】送達エンジンがハウジングによって受容されている、図８の断面図。
【図１０】本発明による通気性膜から蒸発した、変化する蒸気圧の範囲を有する揮発性材料の蒸発プロファイルを示すグラフ。
【図１１】ポリエチレン膜から蒸発した揮発性材料、及び本発明による通気性膜から蒸発した揮発性材料の蒸発プロファイルを示すグラフ。
【発明を実施するための形態】
【００１１】
本発明は、大気に揮発性材料を送達するための装置に関する。装置は、揮発性材料を大気に送達するための様々な用途での使用のために構成され得るということが想到される。
【００１２】
例えば、装置は、通電されている装置と共に使用するために構成されてもよい。例示の通電されているデバイスは、電気加熱装置であってもよい。より具体的には、装置は、米国特許第７，２２３，３６１号に記載されるように、電気の、壁コンセントのエアフレッシュナー、電池式の加熱装置、又は他の加熱装置（例えば、燃料触媒システム等の化学反応による動力付き装置、太陽電池式装置等）であってもよい。そのような装置では、揮発性材料送達エンジンは、揮発性材料を拡散するために、加熱面の隣に配置されてもよい。揮発性材料の配合は、低蒸気圧の製剤全体を含むように調節され得る。
【００１３】
装置はまた、精製された空気及び揮発性材料の両方を大気に送達するために、空気浄化システムと共に使用するために構成されてもよい。非限定的な例には、小さな空間（例えば、寝室、バスルーム、自動車等）、及び家全体の集中空調／暖房（例えばＨＶＡＣ）における使用のために、イオン化及び／又は濾過技術を使用する空気浄化システムが挙げられる。
【００１４】
装置はまた、エアゾール又は非エアゾールエアスプレーと共に使用するために構成されてもよい。この実施形態では、送達エンジンは、ユーザーの要望時に、又は自動的に大気に揮発性材料を送達するプログラムによって、揮発性材料を送達することができる。
【００１５】
装置はまた、揮発性材料を大気へ送達するために、ファンと共に使用するために構成され得る。
【００１６】
本発明を詳細に説明する目的のために、本発明は通電されていないシステムにおいて、以下に記載される。「通電されていない」とは、装置は受動的であり、外部のエネルギーの源によって動力付きである必要はないということを意味する。特に、装置は、熱、ガス、又は電流の源によって動力付きである必要がなく、揮発性材料はエアゾール手段によって送達されない。
【００１７】
動力の付いていない実施形態では、本発明の装置は、装置が静止位置にあるときに（すなわち、装置は移動していない）、揮発性材料を実質的に連続的な方式で送達する。揮発性材料の揮散レベルは、実質的に全ての揮発性材料が使い果たされるまで、均一の強度を示し得る。少なくとも１つの揮発性材料の連続的な揮散は、２０日まで、３０日まで、６０日まで、９０日まで、更に短く又は更に長い期間、あるいは例えば、３０日〜９０日までを含むがこれらに限られない任意の期間であってもよい。
【００１８】
本発明の装置は、芳香剤、空気清浄剤、防臭剤、消臭剤、悪臭中和剤、殺虫剤、防虫剤、医薬物質、消毒剤、清浄薬、気分向上剤（mood enhancers）、及びアロマテラピー助剤を提供する目的、又は大気又は環境を調節、改良、ないしは別の方法で変えるように作用する物質を使用するいずれかの他の目的のために好適である。本発明を詳細に説明する目的のために、しかし本発明の範囲を限定することを意図せず、本発明は、香料の原料を含有する液体を送達するためのエアフレッシュニングシステムにおいて記載される。
【００１９】
図１を参照すると、本発明による装置１０が示されている。装置１０は、送達エンジン１００及びハウジング２００を含む。
【００２０】
送達エンジン
図２を参照して、送達エンジン１００は、幅、長さ、及び深さを、ｘ軸、ｙ軸、及びｚ軸に沿ってそれぞれ有する。送達エンジン１００が小型及び／又は携帯可能であるような幅、長さ、及び深さになされてもよい。「小型」又は「携帯可能」とは、送達エンジン１００は、ポケット、財布等内で便利に、かつ快適に運ぶことができるということを意味する。送達エンジン１００は、使い捨て、１回限りの使用品目として、又は揮発性材料で補充されるものとして作製され得る。
【００２１】
送達エンジン１００は、送達エンジン１００の外周囲を画定するリップ１０２を含むことができ、揮発性材料、並びに収集ボウル１１２を含むためのリザーバ１１０を囲み得る。送達エンジン１００は、リザーバ１１０に固定される破裂可能な基材１２０と、この破裂可能な基材１２０に隣接して位置決めされる破裂要素１３０と、リップ１０２に固定され、破裂可能な基材１２０、リザーバ１１０、及び収集ボウル１１２を包囲する通気性膜１４０と、を含んでもよい。
【００２２】
送達エンジン１００の本体１０４は、任意の既知の材料と共に、熱成形、射出成型、又は吹き込み成形され得る。いくつかの実施形態では、本体１０４は、送達エンジン１００から、破裂可能な基材１２０、破裂要素１３０、及び通気性膜１４０を除いた全ての構造的態様を含む。他の実施形態では、本体１０４は破裂要素１３０を含む。本体１０４は、揮発性成分の蒸発を防ぐためのバリア層と、破裂可能な基材１２０が本体１０４に対して熱封止されるのを可能にする、少なくとも１つの外層と、を含み得る、多層材料から作製され得る。好適な封止剤層には、リザーバ１１０の漏れ止め封止部をもたらす、ポリエチレン若しくはポリプロピレン、又は任意の好適ポリオレフィン封止剤の層が挙げられる。送達エンジン１００の本体１０４を形成するための好適な材料には、塑性体、例えばＫｌｏｃｋｎｅｒからの入手可能なＰｅｎｔａｐｌａｓｔ  Ｐｅｎｔａｆｏｒｍ（登録商標）２１０１が挙げられる。いくつかの実施形態では、材料は着色されている、又は着色されていないシースルー（see-through）プラスチックである。シースルー材料は、液体及び耐用期間の終了の観察を可能にする。
【００２３】
リザーバ
送達エンジン１００は、揮発性材料を保持するためのリザーバ１１０を含み得る。リザーバ１１０は、ｘ軸、ｙ軸、及びｚ軸に沿ってそれぞれ幅、長さ、及び深さを含む。リザーバ１１０は、幅対長さの比率が、約２：１〜約４：１、あるいは約１．５：１〜約２．５：１であるという点において、細長くてもよい。リザーバ１１０は、約４５ｍｍ〜約５５ｍｍ、あるいは約５１ｍｍの幅、約１５ｍｍ〜約３０ｍｍ、あるいは約２３ｍｍまでの長さ、約５ｍｍ〜約１５ｍｍまでの、あるいは約１１ｍｍの深さを有してもよい。リザーバ１１０の寸法は、それが、揮発性材料を含有する、約２ｍＬ〜約５０ｍＬの液体を保持するようなものであってもよい。あるいは、リザーバ１１０は、揮発性材料を含有する、約２ｍＬ〜約３０ｍＬ、あるいは約２ｍＬ〜約１０ｍＬ、あるいは約２ｍＬ〜約８ｍＬ、あるいは約４ｍＬ〜約６ｍＬ、あるいは約２ｍＬ、あるいは約６ｍＬの液体を保持してもよい。
【００２４】
リザーバ１１０は、底部１１４及び単一の開口部１１６を含んでもよい。リザーバ１１０はまた、リザーバ１１０の単一の開口部１１６又は上方縁部を囲む、隆起部１２２を有してもよい。この隆起部１２２は、その上に破裂可能な基材１２０が固定され得る、ほぼ平坦な表面を含んでもよい。隆起部１２２は、破裂可能な基材１２０の固定された領域が、揮発性材料が保持されるリザーバ１１０の内壁から離隔して配置されるのを可能にする。
【００２５】
本発明の送達エンジン１００は、同じ又は異なる揮発性材料で充填され得る、２つ以上のリザーバ（図示せず）を含んでもよいということが想到される。リザーバは、破裂時に通気性膜１４０と接触する任意の構成を有してもよい。例えば、リザーバは、反転可能な装置における使用では、対向して接続されてもよい。そのような装置では、通気性膜１４０は、リザーバ間で流体接続される。
【００２６】
破裂可能な基材
更に図２を参照して、送達エンジン１００は、破裂可能な基材１２０を含む。破裂可能な基材１２０は、送達エンジン１００の作動又は破裂前に、リザーバ１１０の揮発性材料が、通気性膜１４０と接触するのを防ぐ、任意の方式で構成されてもよい。一実施形態では、破裂可能な基材１２０は、単一の開口部１１６にわたって延びて、リザーバ１１０の縁部１２２の固定することによって、作動前にリザーバを囲んでもよい。破裂可能な基材１２０は、接着剤の層、熱及び／又は圧力封止、超音波接合、クリンプ等、又はこれらの組み合わせによって固定されてもよい。
【００２７】
破裂可能な基材１２０は、適用した力で破裂する（そのような破裂を助ける要素が存在しようと、存在しまいと）、任意の材料から作製されてもよい。破裂可能な基材１２０は、保管中は、揮発性材料を収容するように意図され、それは、その意図された使用、及び熱封止可能な層の前に、揮発性材料の蒸発を防ぐバリア材料の層から作製され得る。そのような材料は、蒸発又は液体に対しては不透過性である。破裂可能な基材１２０に好適なバリア材料には、可撓性フィルム、例えばポリマーフィルム、可撓性箔、又は例えば、箔／ポリマーフィルム積層体などの複合材料が挙げられる。好適な可撓性箔には、例えばニトロセルロース保護ラッカー、２０マイクロメートルのアルミホイル、ポリウレタンプライマー、及びＡｌｃａｎ  Ｐａｃｋａｇｉｎｇから入手可能な１５ｇ／ｍ２のポリエチレンコーティング（Ｌｉｄｆｏｉｌ１１８−００９２）から構成される箔などの金属箔を含む。好適なポリマーフィルムには、ポリエチレンテレフタレートフィルム（ＰＥＴ）、アクリロニトリルコポリマーバリアフィルム（例えば、ＩＮＯＥＳによって商標Ｂａｒｅｘ（登録商標）で販売されているものなど）、エチレンビニルアルコール、及びこれらの組み合わせが挙げられる。コーティングされたバリアフィルムは、破裂可能な基材１２０として利用されることが想到される。使用され得る、そのようなコーティングされたバリアフィルムには、金属化されたＰＥＴ、金属化されたポリプロピレン、シリカ、又はアルミナコーティングされたフィルムが挙げられる。いずれかのバリア材料は、コーティングされていようとコーティングされていないに関わらず、単独で、及び／又は他のバリア材料との組み合わせで使用されてもよい。
【００２８】
破裂要素
破裂可能な基材１２０は、破裂要素１３０を作動させることによって、揮発性材料を放出するように破壊されてもよい。破裂要素１３０は、ポリオレフィン、例えばポリエチレン又はポリプロピレン；ポリエステル；又は成形に好適であるとことが周知である他の塑性体を使用して射出成形、圧縮成形、又は圧力成形されてもよい。破裂要素１３０はまた、望まれない部分を取り除くための別個の切断工程を伴って、熱成形によって作製されてもよい。
【００２９】
破裂要素１３０は、破裂可能な基材１２０に隣接し、かつ、通気性膜１４０の下にある、送達エンジン本体１０４内に形成された空間１３２に位置決めされてもよい。空間１３２は、破裂要素１３２が空間１３２内に入れ子になって、通気性膜１４０によって包囲され、このように破裂要素１３２を送達エンジン１００内で保持する他の手段は必要としないように、構成され得る。一実施形態では、破裂要素１３０は、前述の破裂可能な基材１２０と前述の通気性膜１４０との間に位置決めされ、かつ接触する。通気性膜１４０に直接隣接する破裂要素１３０は、通気性膜１４０の湿潤を促進することができる。より具体的には、液体は、破裂要素１３０と通気性膜１４０との間で吸上げすることができ、通気性膜１４０の、より大きな湿潤領域を維持することを可能にする。
【００３０】
破裂要素１３０は、ユーザーが手動で破裂要素１３０を作動させ、比較的容易に破裂可能な基材１２０を破壊することができるような任意の方式で構成されてもよい。一実施形態では、ユーザーは、手動でそれを圧縮することによって、破裂要素１３０を作動させてもよい。他の実施形態では、破裂要素１３０は、破裂要素１３０と係合し、これを圧縮する、送達エンジンのハウジング内に提供された要素との接触によって、破裂可能な基材１２０を破壊してもよい。破裂要素１３０を用いて破裂可能な基材１２０を破壊するための好適な圧縮力は、約２５Ｎ未満、あるいは約２０Ｎ未満、あるいは約１５Ｎ未満、あるいは約１０Ｎ未満、あるいは約５Ｎ未満、あるいは約１Ｎ〜約１５Ｎ、あるいは約１Ｎ〜約１０Ｎ、あるいは約１Ｎ〜約５Ｎであってもよい。
【００３１】
圧縮力は、ＭＴＳから入手可能なＱＴｅｓｔ  Ｅｌｉｔｅ  １０を、ポリアミド製の修正されたフィンガー型プローブＵＬ  ２８３と共に使用して測定され得る。ＵＬ  ２８３フィンガー型プローブは、「Ｓｔａｎｄａｒｄ  ｆｏｒ  Ａｉｒ  Ｆｒｅｓｈｅｎｅｒｓ  ａｎｄ  Ｄｅｏｄｏｒｉｚｅｒｓ」（ＵＬ  Ｓｔａｎｄａｒｄ  ２８３，Ｆｉｇ．１０．１（ＵＬ  Ｍａｒｃｈ  ３１，２００４））に記載されている。ＵＬ  ２８３，Ｆｉｇ．１０．１に記載されているように、フィンガー型プローブの先端部の半径は３．５ｍｍ、フィンガー型プローブの先端部の高さは５ｍｍ、フィンガー型プローブの先端部の深さは５．８ｍｍである。しかしながら、前述の文献に記載されるフィンガー型プローブとは異なり、修正されたＵＬ  ２８３のフィンガー型プローブはいずれかの関節接合部を含まない。代わりに、それは、試験が実施されるときに、破裂要素１３０と垂直な固定位置にある。試験は周囲温度（２３±２℃）で行なわれる。送達エンジン１００の外周部は、破裂要素１３０に直接接触することなく、あるいは破裂要素１３０を支持固定具に直接固定することなく、支持固定具上に載せられる。電気機械の試験システムのクロスヘッド速度は３０ｍｍ／分に設定される。修正されたＵＬ  ２８３フィンガー型プローブは、破裂要素１３０の方へ移動し、破裂可能な基材１２０を破裂させるために、変位が望ましい領域に接触する。フランジ１３４（例えば本明細書で記載されたもの）が使用され、変位の望ましい領域は、フランジ１３４の中心である。中心は、近位端と遠位端１３６の間の中間の点である。例えば、フランジ１３４が、近位端から、遠位端１３６まで２ｃｍであるところでは、中心は１ｃｍのところに位置する。装置は、破裂要素１３０が６ｍｍ移動するまで進む。変位ゼロは、０．１Ｎの力（前負荷）が適用される点として定義される。破裂可能な基材１２０が破壊される第１ピークにおける負荷は、破裂までの力として記録される。当業者は、送達エンジン１００内の通気性膜１４０、破裂要素１３０、及び破裂可能な基材１２０の物理的特性及び配置によって、圧縮力は様々であるということを理解するであろう。
【００３２】
破裂要素１３０の多数の実施形態が本明細書に記述されているが、その全ては、非限定例であることが意図されている。図２は、破裂要素１３０の１つの非限定的な実施形態を示す。この実施形態では、破裂要素１３０は、破裂要素１３０に連結されるフランジ１３４を含む。フランジ１３４は、射出成型されてもよく、かつ遠位端１３６を含んでもよい。遠位端１３６は、ｚ方向又は破裂可能な基材１２０の方向に配置された、１つ以上の穿孔要素１３８を含んでもよい。一実施形態では、遠位端１３６は２つの離間した穿孔要素１３８をｚ方向に含んでもよい。別の実施形態では、遠位端１３６は、ｘ−ｙ面に沿って単一点を形成してもよい（図示せず）。破裂可能な基材１２０が破壊され、揮発性材料が通気性膜１４０に放出されるように、ユーザーは、フランジ１３４上でｚ方向に、手動で圧縮する又は押し下げてもよい。
【００３３】
破裂要素１３０は、望ましい追加の破裂点の場所である、２つ以上のフランジ１３４を含んでもよいことが想到される。例えば、破裂要素１３０は、第１の圧縮可能なフランジ、及び前述の破裂要素（図示せず）に向かい合わせに連結された、第２の圧縮可能なフランジを含んでもよい。
【００３４】
図３は、対応するバネ様部３３４上に支持される、１つ以上の穿孔要素３３２を含む、破裂要素３３０他の実施形態を示す。バネ様部３３４は、金属コイル、ポリオレフィン若しくはポリウレタン発泡体、射出成型されたブラシ、射出成型されたプラスチックバネ又はヒンジ部等であってもよい。破裂要素３３０を破裂可能な基材３２０の方向に押すことによって、１つ以上の穿孔要素３３２は、破裂可能な基材３２０を破裂させ、次いでその元の位置に戻る。
【００３５】
図４は、破裂要素４３０の他の実施形態を示し、ここで、それはリザーバ４１０と一体化して形成される。これは、熱成形、圧力成形、射出成型、又はプラスチックのパーツを形成する任意の既知の手段によって達成され得る。本実施形態における破裂要素４３０は、リザーバの内底４１４から対向して延びる、鋭利な穿孔構造体である。ユーザーは、リザーバ４１０のボタン４１４を押して、破裂要素４３０を用いて破裂可能な基材４２０を穿孔してもよい。本実施形態は、別個である破裂要素４３０製造する工程を除いて、同じ機能を実施する。
【００３６】
収集ボウル
ここで、図５を参照すると、送達エンジン１００は、所望により、破裂可能な基材１２０が傷付けられた後に、揮発性材料をリザーバ１１０から収集する収集ボウル１１２を含む。収集ボウル１１２は、任意の寸法、形状、又は構成であってもよく、破裂可能な基材１２０の破裂時に、それがリザーバ１１０及び通気性膜１４０と流体連通する限り、任意の好適な材料で作製され得る。それは、任意の好適な量の揮発性材料を収集し、制御された量の揮発性材料を通気性膜１４０に提供するように、寸法が決められてもよい。一実施形態では、収集ボウル１１２は、約１ｍＬ〜約４ｍＬ、あるいは約１ｍＬ〜約３ｍＬ、あるいは約１ｍＬ〜約２．５ｍＬ、あるいは約１．５ｍＬ〜約１．８ｍＬの揮発性材料を収集するように寸法が決められてもよい。
【００３７】
一実施形態では、収集ボウル１１２は、ｚ方向において底部１１８と、通気性膜１４０の方向に開く、頂部を含んでもよい。通気性膜１４０は、開放された頂部にわたって収集ボウル１１２を包囲して位置されてもよく、よって液体は通気性膜１４０を通って自由に流れることができない。収集ボウル１１２は、熱成形部において送達エンジン１００の本体１０４と一体的に構成されてもよい。
【００３８】
図５に示されるように、１つの実施形態では、収集ボウル１１２は、リザーバ１１０から下方又はｙ方向に対向して位置決めされる。送達エンジン１００は、直立状態で配置され、揮発性材料は自然に、リザーバ１１０の下の収集ボウル１１２内に流れ、通気性膜１４０の制御された連続的な投与を確保する。更に、収集ボウル１１２は、ｚ方向に沿って深さを有し、これはリザーバ１１０よりも深さが小さい。収集ボウルの底部１１８は、リザーバ底部１１４よりも通気性膜１４０の近位に位置し、よって送達エンジン１００におけるステップを形成する。非常に少ない揮発性材料が送達エンジン１００に残っているときでさえも、通気性膜１４０への収集ボウルの底部１１８の近さは、揮発性材料の連続的な供給、及び通気性膜１４０のより多くの表面積の湿潤を確実にするのに役立つ。通気性膜１４０の液体接触面積がより大きい時、揮発性材料の蒸発速度はより大きく、芳香剤の強度は、より長い期間にわたって維持され得る。
【００３９】
膜
送達エンジン１００は通気性膜１４０を含んでもよい。通気性膜１４０は、蒸発透過性であり、液体が自由に通気性膜１４０の外に流れるのを防止し、したがって漏れの問題を解決する。
【００４０】
通気性膜１４０は、破裂可能な基材１２０が、リザーバ１１０の隆起部１２２に固定されるのと同じ方式で送達エンジン１００のリップ１０２に固定されてもよい。通気性膜１４０は、リザーバ１１０、破裂可能な基材１２０、破裂要素１３０、及び収集ボウル１１２を包囲する。この方法では、破裂可能な基材１２０は、通気性膜１４０及び破裂要素１３０を圧縮することによって破壊されてもよい。いったん破壊されると、揮発性材料は、リザーバ１１０の外に流れ、通気性膜１４０と接触し、大気に送達される。通気性膜１４０は、破裂可能な基材１２０が破壊されるまで、揮発性材料から遮断されているため、芳香剤の強度は、通気性膜１４０が完全に湿潤されるとき、ゼロからその均衡比率までゆっくりと蓄積され得る。
【００４１】
理論に束縛されるものではないが、膜の物理的特性は、膜にわたる揮発性材料の拡散又は移動速度に影響を及ぼし得る。そのような特性は、使用される材料、充填剤の使用、孔径、厚さ、及び蒸発表面積を含み得る。
【００４２】
本明細書使用されるとき、「揮発性材料の接触表面」は、揮発性材料の方を向き、典型的にこれに接触する微多孔膜の表面であり、これは例えば、以下において更に詳細に記載されるように試験リザーバに収用される。
【００４３】
本明細書で使用されるとき、「蒸発放出表面」は、揮発性材料に面しない及び／又はこれに直接接触しない微多孔膜の表面であり、この表面から揮発性材料はガス状若しくは蒸気の形態で外部の大気内に放出される。
【００４４】
本明細書で使用されるとき、用語「（メタ）アクリレート」及び類義語、例えば「（メタ）アクリル酸のエステル」は、アクリレート及び／又はメタクリレートを意味する。
【００４５】
本明細書使用されるとき、微多孔膜の「揮発性材料移動速度」は、以下の記載に従って測定された。試験リザーバは、２ｍＬの揮発性材料（例えばベンジルアセテート）を収用するのに十分な内部容積を有する、透明な熱可塑性ポリマーから作製された。リザーバの内部容積は、約４ｃｍの開放面の縁部において、かつ１ｃｍと同じくらいの深さの円形の直径によって定義された。開放面は、揮発性材料移動速度を測定するために使用された。試験リザーバを平坦に置いた状態で（開放面が上方を向いている）、約２ｍＬのベンジルアセテートが試験リザーバに導入された。ベンジルアセテートを試験リザーバに導入した状態で、６〜１８ミルの厚さを有する微多孔膜のシートは、微多孔膜の１０ｃｍ2の揮発性材料の接触表面が、リザーバの内部に露出されるように、試験リザーバの開放面／側部の上に配置される。試験リザーバは、全体的に充填されたアセンブリの初期重量を有するように測量された。ベンジルアセテートを収容し、微多孔膜のシートで包囲される試験リザーバは、次いで、ほぼ５フィート（高さ）×５フィート（幅）×２フィート（深さ）を有する、実験室の化学ドラフト（chemical fume hood）に直立した状態で配置された。試験リザーバが直立した状態で、ベンジルアセテートは、微多孔膜の揮発性材料接触表面の少なくとも一部分と直接接触させた。ドラフトのガラスのドアが開けられ、フードを通って空気流が１時間当たりフード排気容量が８回（すなわち回転）を有するように調節された。特に指示がない限り、フードにおける温度は２５℃±５℃に維持された。ドラフト内の湿度は周囲湿度であった。試験リザーバは、フード内で定期的に測量された。ベンジルアセテートの算出された重量損失は、経過時間、及び試験リザーバの内部に露出された微多孔膜の表面積と組み合わせて、ｍｇ（時間、ｃｍ2）の単位で、微多孔膜の揮発性移動速度を測定するのに使用された。
【００４６】
本明細書で使用されるとき、２５℃から６０℃までの、本発明の微多孔膜の揮発性材料移動速度における増加率は、別個の、しかし２５℃及び６０℃で実質的には同等の微多孔膜サンプルに関して、上記の方法に従って測定された。リザーバは大きなガラスベルジャー内に配置され、５０％を超える塩化カリウムの水溶液も、このベルジャーに収容された。この収容物を備えるベルジャー全体が、６０℃に加熱されたオーブンに配置された。リザーバは、７〜１０時間、この状態に置かれた。リザーバは、次いで一晩、周囲条件でフードに戻され、このプロセスは２〜３日間にわたって繰り返された。それぞれのリザーバは、ベルジャーに配置される前及びベルジャーから取り除かれた後に測量された。ベルジャーから取り外されると、リザーバが周囲温度に戻された後にそれぞれのリザーバの重量が測定された。
【００４７】
本明細書使用されるとき、微多孔膜の蒸発放出表面が「液体形態において揮発性材料が実質的にない」か、どうかは、以下の記載に従って決定された。上記のとおり、試験リザーバが測定されるとき、微多孔性膜の蒸発放出表面は、液体の滴又は液体の被膜がその上に存在しているかどうかは、裸眼によって視覚的に調査された。液体の滴（すなわち１つの滴）及び／又は液体の被膜のいずれかの証拠が、蒸発放出表面上に視覚的に観察されたが、表面を流れ落ちなかった場合は、微多孔膜は許容範囲であると見なされた。滴が表面を流れ落ちた場合は、微多孔膜は不適格であると決定された。液体の滴（すなわち、１つの滴もない）及び／又は液体の被膜の証拠が、蒸発放出表面上に観察されなかった場合、微多孔膜は液体形態において、揮発性材料が実質的にないと決定された。
【００４８】
移動速度
微多孔膜の揮発性材料移動速度は、０．７ｍｇ／（時間*ｃｍ2）以下、又は０．６ｍｇ／（時間*ｃｍ2）以下、又は０．５５ｍｇ／（時間*ｃｍ2）以下、又は０．５０ｍｇ／（時間*ｃｍ2）以下であり得る。微多孔膜の揮発性材料移動速度は、０．０２ｍｇ／（時間*ｃｍ2）以上、又は０．０４ｍｇ／（時間*ｃｍ2）以上、又は０．３０ｍｇ／（時間*ｃｍ2）以上、又は０．３５ｍｇ／（時間*ｃｍ2）以上であり得る。微多孔膜の揮発性材料移動速度は、これらの上方及び下方の値の任意の組み合わせの間の範囲であってもよい。例えば、微多孔膜の揮発性材料の移動速度は、０．０４〜０．６ｍｇ／（時間*ｃｍ2）、又は０．２〜０．６ｍｇ／（時間*ｃｍ2）、又は、０．３０〜０．５５ｍｇ／（時間*ｃｍ2）、又は、０．３５〜０．５０ｍｇ／（時間*ｃｍ2）であってもよく、それぞれの場合は列挙された値を含む。
【００４９】
いずれかの理論に束縛されるのを意図しないが、揮発性材料が、揮発性材料接触表面から、微多孔膜の蒸発放出表面まで放出されるとき、揮発性材料は、液体、気体、及びこれらの組み合わせから選択される形態にあると考えられる。更に、かついずれかの理論に束縛されることを意図せず、揮発性材料は、少なくとも一部分において、微多孔膜全体に実質的に相互接続する孔のネットワークを通じて移動すると考えられる。
【００５０】
密度及びコーティング
微多孔膜は、少なくとも０．７ｇ／ｃｍ3の、例えば少なくとも０．８ｇ／ｃｍ3の密度を有し得る。本明細書で使用されるとき、微多孔膜の密度は、微多孔膜のサンプルの重量及び容積を測定することによって決定される。微多孔膜の密度の上限は、例えば、０．０４〜０．６ｍｇ／（時間*ｃｍ2）、の揮発性材料移動速度を目標としているのであれば、広い範囲であってもよく、かつ揮発性材料が、揮発性材料接触表面から前述の蒸発放出表面まで移動されるとき、蒸発放出表面は実質的に揮発性材料がない。一般的に微多孔膜の密度は、１．５ｇ／ｃｍ3以下、又は１．２ｇ／ｃｍ3以下、又は１．０ｇ／ｃｍ3以下である。微多孔膜は、０．７ｇ／ｃｍ3〜１．５ｇ／ｃｍ3の、例えば、０．８ｇ／ｃｍ3〜１．２ｇ／ｃｍ3の密度を有し得、列挙された値を含む。
【００５１】
微多孔膜が、少なくとも０．７ｇ／ｃｍ3の、例えば少なくとも０．８ｇ／ｃｍ3の密度を有するとき、揮発性材料接触表面及び微多孔膜の蒸発放出表面は、それぞれ、その上にコーティング材料がなくてもよい。その上にコーティング材料がないとき、揮発性材料接触表面及び蒸発放出表面はそれぞれ、微多孔膜によって定義される。
【００５２】
微多孔膜が、少なくとも０．７ｇ／ｃｍ3、例えば少なくとも０．８ｇ／ｃｍ3の密度を有するとき、微多孔膜の揮発性材料の接触表面の一部分は所望により、第１コーティングをその上に有してもよく、及び／又は微多孔膜の蒸発放出表面の少なくとも一部分は、第２コーティングをその上に有してもよい。第１コーティング及び第２コーティングは、同一であっても異なっていてもよい。揮発性材料の接触表面の少なくとも一部分は、第１コーティングをその上に有し、揮発性材料の接触表面は、第１コーティングによって少なくとも一部分において画定される。蒸発放出表面の少なくとも一部分は第２コーティングをその上に有し、蒸発放出表面は第２コーティングによって少なくとも一部分において画定される。
【００５３】
第１コーティング及び第２コーティングは、液体コーティング及び固体の粒子コーティング（例えば、粉末コーティング）から選択されてもよい。典型的に第１コーティング及び第２コーティングは独立して、所望により、水、有機溶媒、及びこれらの組み合わせから選択される溶媒を所望により含み得る液体コーティングから選択される。第１コーティング及び第２コーティングはそれぞれ独立して、架橋可能なコーティング（例えば、熱硬化性コーティング及び光硬化性コーティング）及び非架橋可能なコーティング（例えば、風乾コーティング）から選択されてもよい。第１コーティング及び第２コーティングは、当該技術分野において認識されている方法、例えばスプレーによる適用、カーテンコーティング、ディップコーティング、及び／又はドローダウンコーティング（例えばドクターブレード又はドローダウンバー）技法に従って、微多孔膜のそれぞれの表面に適用され得る。
【００５４】
第１コーティング組成物及び第２コーティング組成物はそれぞれ、当該技術分野において認識されている添加剤、例えば酸化防止剤、紫外線安定剤、流れ制御剤、分散安定剤（例えば、水性分散液の場合）及び着色剤を含み得る。一般的に、第１コーティング組成物及び第２コーティング組成物は、着色剤が入っておらず、実質的に透明又は不透明のようなものである。任意の添加剤が、個々の量で、コーティング組成物の総重量に対して、例えば０．０１〜１０重量％で存在してもよい。
【００５５】
第１コーティング及び第２コーティングはそれぞれ独立して、分散された有機高分子材料を含む、水性コーティング組成物から形成されてもよい。水性コーティング組成物は２００〜４００ｎｍの粒径を有してもよい。水性コーティング組成物の固形分は例えば、０．１〜３０重量％、又は１〜２０重量％と、広く様々であってもよく、それぞれのケースは水性コーティング組成物の総重量を基準とする。水性コーティング組成物の有機ポリマーは、例えば１０００〜４，０００，０００、又は１０，０００〜２，０００，０００の数平均分子量（Ｍｎ）を有してもよい。
【００５６】
水性コーティング組成物は、水性ポリ（メタ）アクリレート分散液、水性ポリウレタン分散液、水性シリコーン（すなわちシリコーン）オイル分散液、及びこれらの組み合わせでから選択され得る。ポリ（メタ）アクリレート分散液のポリ（メタ）アクリレートポリマーは、当該技術分野において認識されている方法に従って調製され得る。例えば、ポリ（メタ）アクリレートポリマーは、アルキル基に１〜２０の炭素原子を有する、アルキル（メタ）アクリレートの残基（又はモノマーユニット）を含み得る。アルキル基に１〜２０の炭素原子を有する、アルキル（メタ）アクリレートの例には、メチル（メタ）アクリレート、エチル（メタ）アクリレート、２−ヒドロキシエチル（メタ）アクリレート、プロピル（メタ）アクリレート、２−ヒドロキシプロピル（メタ）アクリレート、イソプロピル（メタ）アクリレート、ブチル（メタ）アクリレート、イソブチル（メタ）アクリレート、ｔ−ブチル（メタ）アクリレート、２−エチルヘキシル（メタ）アクリレート、ラウリル（メタ）アクリレート、イソボルニル（メタ）アクリレート、シクロヘキシル（メタ）アクリレート、及び３，３，５−トリメチルシクロヘキシル（メタ）アクリレートが挙げられるが、これらに限定されない。非限定的な説明の目的のために、第１コーティング組成物及び第２コーティング組成物それぞれが、そこからそれぞれ選択され得る、水性ポリ（メタ）アクリレート分散液の例は、ＨＹＣＡＲ  ２６１３８であり、これはＬｕｂｒｉｚｏｌ  Ａｄｖａｎｃｅｄ  Ｍａｔｅｒｉａｌｓ，Ｉｎｃ．から入手可能である。
【００５７】
そこから第１コーティング及び第２コーティングがそれぞれ独立して選択され得る、水性ポリウレタン分散液のポリウレタンポリマーは、当業者に既知の任意のものが挙げられる。典型的に、ポリウレタンポリマーは、２つ以上のイソシアネート基を有するイソシアネート機能材料、及び２つ以上の活性水素基を有する活性水素機能材料から調製される。活性水素基は、例えばヒドロキシ基、チオール基、一級アミン、二級アミン、及びこれらの組み合わせから選択されてもよい。非限定的な説明の目的のために、第１コーティング組成物及び第２コーティング組成物それぞれが、そこからそれぞれ選択され得る、水性ポリウレタン分散液の例は、ＷＩＴＣＯＢＯＮＤ  Ｗ−２４０であり、これはＣｈｅｍｔｕｒａ  Ｃｏｒｐｏｒａｔｉｏｎから入手可能である。
【００５８】
水性シリコーンオイル分散液のシリコーンポリマーは、当該技術分野において既知であり、認識されている水性シリコーンオイル分散液から選択され得る。非限定的な説明の目的のために、第１コーティング組成物及び第２コーティング組成物それぞれが、そこからそれぞれ選択され得る、水性シリコーン分散液の例は、ＭＯＭＥＮＴＩＶＥ  ＬＥ−４１０であり、これはＭｏｍｅｎｔｉｖｅ  Ｐｅｒｆｏｒｍａｎｃｅ  Ｍａｔｅｒｉａｌｓから入手可能である。
【００５９】
微多孔膜が例えば、０．０４〜０．６ｍｇ／（時間*ｃｍ2）、の揮発性材料移動速度を目標としているのであれば、第１コーティング及び第２コーティングはそれぞれ、任意の好適な厚さで適用されてもよく、かつ揮発性材料が、揮発性材料接触表面から前述の蒸発放出表面まで移動されるとき、蒸発放出表面は実質的に揮発性材料を含まない。また、第１コーティング及び第２コーティングはそれぞれ独立して、０．０１〜５．５ｇ／ｍ2のコーティング重量（すなわち、微多孔膜上のコーティング）、例えば０．１〜５．０ｇ／ｍ2、又は０．５〜３ｇ／ｍ2、又は０．７５〜２．５ｇ／ｍ2、又は１〜２ｇ／ｍ2を有してもよい。
【００６０】
微多孔膜は、０．８ｇ／ｃｍ3未満の密度を有することができ、微多孔膜の揮発性材料の接触表面の少なくとも一部分は、第１コーティングをその上に有することができ、及び／又は微多孔膜の蒸発放出表面の少なくとも一部分は、第２コーティングをその上に有することができる。第１コーティング及び第２コーティングは同じであっても、異なっていてもよく、それぞれは独立して、微多孔膜の第１コーティング及び第２コーティングに関して、本明細書において前述のように、少なくとも０．７ｇ／ｃｍ3の密度を有する。
【００６１】
０．７ｇ／ｃｍ3未満であるとき、本発明の微多孔膜の密度は、例えば、微多孔膜が下限０．０４〜０．６ｍｇ／（時間*ｃｍ2）の揮発性材料移動速度を、及び揮発性材料が、揮発性材料接触表面から前述の蒸発放出表面まで移動するとき、蒸発放出表面は、実質的に揮発性材料がないのを目標としているのであれば、任意の適した下方限を有してもよい。本発明の、この具体的な実施形態によって、微多孔膜の密度は０．６〜０．８ｇ／ｃｍ3未満、０．６〜０．７５ｇ／ｃｍ3（例えば０．６０〜０．７５ｇ／ｃｍ3）、又は０．６〜０．７ｇ／ｃｍ3（例えば、０．６０〜０．７０ｇ／ｃｍ3）、又は０．６５〜０．７０ｇ／ｃｍ3であってもよい。
【００６２】
更に、微多孔膜の揮発性材料の接触表面の少なくとも一部分は、その上に第１コーティングを有してもよく、及び／又は微多孔膜の蒸発放出表面の少なくとも一部分は、第２コーティングをその上に有してもよく、そこで第１コーティング及び第２コーティングのそれぞれはポリ（ビニルアルコール）を含むコーティング組成物から選択される。
【００６３】
本発明のポリ（ビニルアルコール）がコーティングされた実施形態では、微多孔膜（すなわちポリ（ビニルアルコール）がコーティングされた微多孔膜）は、２５℃〜６０℃の温度上昇に暴露されると、これの揮発性材料移動速度は、１５０％以下、増加する。ポリ（ビニルアルコール）がコーティングされた微多孔膜が温度上昇に暴露されたとき（例えば２５℃から６０℃までの周囲温度）、揮発性材料移動速度は典型的に増加し、例えば、微多孔膜がより高い周囲温度への暴露によって損傷するまで、揮発性材料移動速度は減少しない。よって、本明細書及び請求項に使用されるとき、「その揮発性材料一同速度は［列挙された］パーセント（例えば１５０％）以下、増加する」は、下限の０％を含むが、０％未満の下限は含まない。
【００６４】
説明の目的で、ポリ（ビニルアルコール）がコーティングされた微多孔膜が２５℃で０．３ｍｇ／（時間*ｃｍ2）の揮発性材料移動速度を有し、微多孔膜が６０℃までの温度に暴露されたとき、揮発性材料移動速度は、０．７５ｍｇ／（時間*ｃｍ2）以下の値まで増加する。
【００６５】
本発明の実施形態では、微多孔膜（すなわちポリ（ビニルアルコール）がコーティングされた微多孔膜）は、２５℃〜６０℃の温度上昇に暴露されると、この揮発性材料移動速度は、１２５％以下増加する。例えば、ポリ（ビニルアルコール）がコーティングされた微多孔膜が２５℃で０．３ｍｇ／（時間*ｃｍ2）の揮発性材料移動速度を有し、微多孔膜が６０℃までの温度に暴露されたとき、揮発性材料移動速度は、０．６８ｍｇ／（時間*ｃｍ2）以下の値まで増加する。
【００６６】
更に、微多孔膜（すなわちポリ（ビニルアルコール）がコーティングされた微多孔膜）は、２５℃〜６０℃の温度上昇に暴露されると、この揮発性材料の移動速度は、１００％以下増加する。例えば、ポリ（ビニルアルコール）がコーティングされた微多孔膜が２５℃で０．３ｍｇ／（時間*ｃｍ2）の揮発性材料移動速度を有し、微多孔膜が６０℃までの温度に暴露されたとき、揮発性材料移動速度は、０．６ｍｇ／（時間*ｃｍ2）以下の値まで増加する。
【００６７】
微多孔膜が例えば０．０４ｍｇ／（時間*ｃｍ2）の揮発性材料移動速度を目的としているのであれば、第１ポリ（ビニルアルコール）コーティング及び第２ポリ（ビニルアルコール）コーティングはそれぞれ独立して、任意の好適な重量で存在してもよく、並びに微多孔膜（すなわち、ポリ（ビニルアルコール）がコーティングされた微多孔膜）が、２５℃から６０℃までの温度上昇に暴露されるとき、その揮発性材料移動速度は１５０％以下、増加する。典型的に第１ポリ（ビニルアルコール）コーティング及び第２ポリ（ビニルアルコール）コーティングはそれぞれ０．０１〜５．５ｇ／ｍ2、例えば０．１〜４．０ｇ／ｍ2、又は０．５〜３．０ｇ／ｍ2、又は０．７５〜２．０ｇ／ｍ2のコーティング重量を独立して有する。
【００６８】
ポリ（ビニルアルコール）がコーティングされた微多孔膜の揮発性材料移動速度は、少なくとも０．０２ｍｇ／（時間*ｃｍ2）であり得る。ポリ（ビニルアルコール）がコーティングされた微多孔膜の揮発性材料移動速度は、０．０４ｍｇ／（時間*ｃｍ2）以上、又は０．１ｍｇ／（時間*ｃｍ2）以上、又は０．２ｍｇ／（時間*ｃｍ2）以上、又は０．３０ｍｇ／（時間*ｃｍ2）以上、又は０．３５ｍｇ／（時間*ｃｍ2）であってもよい。ポリ（ビニルアルコール）がコーティングされた微多孔膜の揮発性材料の移動速度は、０．７ｍｇ／（時間*ｃｍ2）以下、又は０．６ｍｇ／（時間*ｃｍ2）以下、又は０．５５ｍｇ／（時間*ｃｍ2）以下、又は０．５０ｍｇ／（時間*ｃｍ2）以下であってもよい。ポリ（ビニルアルコール）がコーティングされた微多孔膜の揮発性材料の移動速度は、これらの上方及び下方の値の任意の組み合わせの間の範囲であってもよい。例えば、ポリ（ビニルアルコール）コーティングされた微多孔膜の揮発性材料の移動速度は、少なくとも０．０２ｍｇ／（時間*ｃｍ2）、例えば０．０４〜０．７０ｍｇ／（時間*ｃｍ2）、又は０．０４〜０．６０ｍｇ／（時間*ｃｍ2）、又は０．２０〜０．６０ｍｇ／（時間*ｃｍ2）、又は、０．３０〜０．５５ｍｇ／（時間*ｃｍ2）、又は０．３５〜０．５０ｍｇ／（時間*ｃｍ2）であってもよく、それぞれのケースは列挙された値を含む。
【００６９】
本発明のポリ（ビニルアルコール）コーティングされた微多孔膜の微多孔膜の密度は広く様々であってもよく、ポリ（ビニルアルコール）コーティングされた微多孔膜が、例えば少なくとも０．０４ｍｇ／（時間*ｃｍ2）の揮発性材料の移動速度を目標としているのであれば、かつ微多孔膜（すなわち、ポリ（ビニルアルコール）コーティングされた微多孔膜）が２５℃〜６０℃の温度上昇に暴露されるとき、その揮発性材料の移動速度は、１５０％以下、増加する。
【００７０】
更に、ポリ（ビニルアルコール）コーティングされた微多孔膜の微多孔膜の密度は、少なくとも０．７ｇ／ｃｍ3、例えば少なくとも０．８ｇ／ｃｍ3（例えば０．８〜１．２ｇ／ｃｍ3）であってもよく、列挙された値の全てを含む。本発明の一実施形態では、ポリ（ビニルアルコール）コーティングされた微多孔膜の密度（すなわちポリ（ビニルアルコール）コーティングの塗布の前の微多孔膜の密度）は０．８ｇ／ｃｍ3未満である。例えば、ポリ（ビニルアルコール）コーティングされた微多孔膜の密度は０．６〜０．８ｇ／ｃｍ3未満、又は０．６〜０．７５ｇ／ｃｍ3（例えば０．６０〜０．７５ｇ／ｃｍ3）、又は０．６〜０．７ｇ／ｃｍ3（例えば、０．６０〜０．７０ｇ／ｃｍ3）、又は０．６５〜０．７０ｇ／ｃｍ3であってもよい。
【００７１】
本発明のポリ（ビニルアルコール）コーティングされた微多孔膜を用いて、揮発性材料が、揮発性材料接触表面から前述の蒸発放出表面まで移動されるとき、蒸発放出表面は実質的に液体の形態の揮発性材料がない。
【００７２】
ポリ（ビニルアルコール）コーティングは、所望により、水、有機溶媒、及びこれらの組み合わせを含む液体コーティングから選択され得る。ポリ（ビニルアルコール）コーティングは、架橋可能なコーティング（例えば、熱硬化性コーティング）及び非架橋可能なコーティング（例えば、風乾コーティング）から選択されてもよい。ポリ（ビニルアルコール）コーティングは、当該技術分野において認識されている方法、例えばスプレーによる適用、カーテンコーティング、又はドローダウンコーティング（例えばドクターブレード又はドローダウンバー）に従って、微多孔膜のそれぞれの表面に適用され得る。
【００７３】
更に第１ポリ（ビニルアルコール）コーティング及び第２ポリ（ビニルアルコール）コーティングはそれぞれ独立して、水性ポリ（ビニルアルコール）コーティング組成物から形成される。水性ポリ（ビニルアルコール）コーティング組成物の固形分は例えば、０．１〜１５重量％、又は０．５〜９重量％と、広く様々であってもよく、それぞれのケースは水性コーティング組成物の総重量を基準とする。ポリ（ビニルアルコール）コーティング組成物のポリ（ビニルアルコール）ポリマーは、例えば１００〜１，０００，０００、又は１０００〜７５０，０００の数平均分子量（Ｍｎ）を有してもよい。
【００７４】
ポリ（ビニルアルコール）コーティング組成物のポリ（ビニルアルコール）ポリマーはホモポリマー又はコポリマーであってもよい。そこからポリ（ビニルアルコール）が調製され得るコモノマーには、ビニルアセテートと共重合可能であるもの（ラジカル重合によって）が挙げられ、これらは当業者には周知である。説明の目的で、そこからポリ（ビニルアルコール）コポリマーが調製されるコモノマーには、（メタ）アクリル酸、マレイン酸、フマル酸、クロトン酸、これらの金属塩、これらのアルキルエステル（例えば、これらのＣ2〜Ｃ10のアルキルエステル）、これらのポリエチレングリコールエステル、及びこれらのポリプロピレングリコールエステル；塩化ビニル；テトラフルオロエチレン；２−アクリルアミド−２−メチル−プロパンスルホン酸及びその塩；アクリルアミド；Ｎ−アルキルアクリルアミド；Ｎ，Ｎ−ジアルキル置換アクリルアミド；並びにＮ−ビニルホルムアミドが挙げられる。
【００７５】
非限定的な説明の目的のために、本発明のポリ（ビニルアルコール）コーティングされた微多孔膜を形成するために使用され得るポリ（ビニルアルコール）コーティング組成物の例は、ＣＥＬＶＯＬ  ３２５であり、これはＳｅｋｉｓｕｉ  Ｓｐｅｃｉａｌｔｙ  Ｃｈｅｍｉｃａｌｓから市販されている。
【００７６】
第１ポリ（ビニルアルコール）コーティング組成物及び第２ポリ（ビニルアルコール）コーティング組成物はそれぞれ、当該技術分野において認識されている例えば酸化防止剤などの添加剤、紫外線安定剤、流量制御剤、分散安定剤（例えば、水性分散液の場合）及び着色剤（例えば、染料及び／又は顔料）を含み得る。一般的に、第１ポリ（ビニルアルコール）コーティング組成物及び第２ポリ（ビニルアルコール）コーティング組成物は、着色剤が入っておらず、実質的に透明又は不透明のようなものである。任意の添加剤が、個々の量で、ポリ（ビニルアルコール）コーティング組成物内に、コーティング組成物の総重量に対して、例えば０．０１〜１０重量％で存在してもよい。
【００７７】
マトリックス
微多孔膜のマトリックスは実質的に非水溶性熱可塑性有機重合体から構成される。マトリックスとしての使用に好適な、そのようなポリマーは幅広く様々であってもよい。概して、フィルムに、シートに、ストリップに、又はウェブに押出され得る、カレンダー加工され得る、加圧され得る、又はロール加工され得る任意の実質的に非水溶性の熱可塑性有機ポリマーを使用されてもよい。ポリマーは単一ポリマー又はそれはポリマーの混合物であってもよい。ポリマーは、ホモポリマー、コポリマー、ランダムコポリマー、ブロックコポリマー、グラフトコポリマー、アタクチックポリマー、アイソタクチックポリマー、シンジオタクチックポリマー、線状ポリマー、又は分枝ポリマーであってもよい。ポリマーの混合物が使用されるとき、この混合物は均質であってもよく、あるいはそれは２つ以上のポリマー位相を含んでもよい。
【００７８】
好適な実質的に非水溶性の熱可塑性有機ポリマーのクラスの例には、熱可塑性ポリオレフィン、ポリ（ハロ置換オレフィン）、ポリエステル、ポリアミド、ポリウレタン、ポリ尿素、ポリ（ビニルハロゲン化物）、ポリ（ビニリデンハロゲン化物）、ポリスチレン、ポリ（ビニルエステル）、ポリカーボネート、ポリエーテル、ポリスルフィド、ポリイミド、ポリシラン、ポリシロキサン、ポリカプロラクトン、ポリアクリレート、及びポリメタクリレートが挙げられる。そこから非水溶性熱可塑性有機重合体が選択され得る合成クラスには、例えば熱可塑性ポリ（ウレタン−尿素）、ポリ（エステル−アミド）、ポリ（シラン−シロキサン）、及びポリ（エーテル−エステル）が挙げられ、意図の範囲内である。好適な実質的に非水溶性の熱可塑性有機ポリマーの更なる例には、熱可塑性高密度ポリエチレン、低密度ポリエチレン、超高分子量ポリエチレン（「ＵＨＭＷＰＥ」）、ポリプロピレン（アタクチック、アイソタクチック、又はシンジオタクチック）、ポリ（ビニルクロライド）、ポリテトラフルオロエチレン、エチレン及びアクリル酸のコポリマー、エチレン及びメタクリル酸のコポリマー、ポリ（ビニリデンクロライド）、ビニリデンクロライド及びビニルアセテートのコポリマー、ビニリデンクロライド及びビニルクロライドのコポリマー、エチレン及びプロピレンのコポリマー、エチレン及びブテンのコポリマー、ポリ（ビニルアセテート）、ポリスチレン、ポリ（ω−アミノウンデカン酸）ポリ（ヘキサメチレンアジポアミド）、ポリ（ε−カプロラクタム）、並びにポリ（メチルメタクリレート）が挙げられる。これらのクラスの詳細説明及び実質的に非水溶性の熱可塑性有機ポリマーの例は、説明の目的で提供され、包括するものではない。
【００７９】
実質的に非水溶性熱可塑性有機重合体は、特に、例えばポリ（塩化ビニル）、塩化ビニルのコポリマー、これらの混合物が挙げられる。一実施形態では、非水溶性熱可塑性有機重合体は、少なくとも１０ｄＬ／ｇの固有粘度を有する、超高分子量ポリオレフィン（例えば、本質的に線状超高分子量ポリオレフィン）、又は少なくとも６ｄＬ／ｇの固有粘度を有する、超高分子量ポリプロピレン（例えば、本質的に線状超高分子量ポリプロピレン）から、又はこれらの混合物選択される超高分子量を含む。具体的な実施形態では、非水溶性熱可塑性有機重合体は、少なくとも１８ｄＬ／ｇの固有粘度を有するＵＨＭＷＰＥ（例えば、線状超高分子量ポリエチレン）を含む。
【００８０】
ＵＨＭＷＰＥは、無限分子量を有する熱可塑性ポリマーではなく、それは熱可塑性として専門的には分類される。しかしながら、分子は実質的に非常に長い鎖であるため、加熱されたときにＵＨＭＷＰＥは軟化するが、通常の熱可塑性の方式では溶解した液体としては流れない。非常に長い鎖及びそれらがＵＨＭＷＰＥにもたらす独特の特性は、このポリマーを使用して作製された微多孔膜の望ましい特性に大いに寄与すると考えられる。
【００８１】
前述のように、ＵＨＭＷＰＥの固有粘度は少なくとも約１０ｄＬ／ｇである。通常は、固有粘度は少なくとも約１４ｄＬ／ｇである。固有粘度は少なくとも約１８ｄＬ／ｇであることが多い。多くの場合では、固有粘度は少なくとも約１９ｄＬ／ｇである。固有粘度の上限に具体的な制限があるわけではないが、固有粘度は、しばしば約１０〜約３９ｄＬ／ｇである。固有粘度は約１４〜約３９ｄＬ／ｇの範囲であることが多い。多くの場合では、固有粘度は約１８〜約３９ｄＬ／ｇの範囲である。固有粘度は約１８〜約３２ｄＬ／ｇの範囲であることが好ましい。
【００８２】
ＵＨＭＷＰＥの公称分子量は、次式に従って、ポリマーの固有粘度に経験的に関連付けられる：
Ｍ（ＵＨＭＷＰＥ）＝５．３×１０4［η］1.37
式中、Ｍ（ＵＨＭＷＰＥ）は公称分子量であり、［η］はｄＬ／ｇで表記されるＵＨＭＷポリエチレンの固有粘度である。
【００８３】
本明細書において使用されるとき、固有粘度は、ゼロ濃度に、ＵＨＭＷＰＥのいくつかの希釈液の減少した粘度又は固有粘度を外挿することによって決定され、ここで、溶媒は、蒸留したばかりのデカヒドロナフタレンであり、これには０．２重量％の３，５−ジ−ｔ−ブチル−４−ヒドロキシヒドロけい皮酸、ネオペンタンテトライルエステル［ＣＡＳ登録番号６６８３−１９−８］が添加されている。ＵＨＭＷＰＥの減少した粘度又は固有粘度は、異なる濃度のいくつかの希釈溶液を除き、ＡＳＴＭ  Ｄ  ４０２０−８１の一般的な手順に従う、ウベローデＮｏ．１の粘度計の使用が採用され、１３５℃で得られる相対粘度から確かめられる。ＡＳＴＭ  Ｄ  ４０２０−８１はその全体が、本書に組み込まれる。
【００８４】
マトリックスは、少なくとも１０ｄＬ／ｇの固有粘度を有する実質的に線状のＵＨＭＷＰＥ、並びにＡＳＴＭ  Ｄ  １２３８−８６の条件Ｅのメルト・インデックスが５０ｇ／１０分未満、及びＡＳＴＭ  Ｄ  １２３８−８６の条件Ｆのメルト・インデックスが少なくとも０．１ｇ／１０分を有する低分子量ポリエチレンの混合物を含むことができる。低分子量ポリエチレン（ＬＭＷＰＥ）は、ＵＨＭＷＰＥのものよりも低い。ＬＭＷＰＥは熱可塑性であり、多くの異なるタイプが既知である。分類の１つの方法は、以下の表で要約されるように、ＡＳＴＭ  Ｄ  １２４８−８４（１９８９年再承認）に従って、密度によって、ｇ／立方センチメートルで表記され、小数第４位で四捨五入される。
【００８５】
【表１】
2015037574.tif 000003
【００８６】
これらのポリエチレンのいずれか又は全ては、本発明の微多孔膜でＬＭＷＰＥとして使用され得る。いくつかの応用に関して、ＨＤＰＥが使用されてもよく、それが通常、ＭＤＰＥ又はＬＤＰＥよりも、より線状である傾向を有するためである。ＡＳＴＭ  Ｄ  １２４８−８４（再承認、１９８９年）はその全体が、本書に組み込まれる。
【００８７】
様々なＬＭＷＰＥを作製するプロセスは、周知であり、よく文書化されている。それらは、高圧プロセスである、Ｐｈｉｌｌｉｐｓ  Ｐｅｔｒｏｌｅｕｍ  Ｃｏｍｐａｎｙプロセス、Ｓｔａｎｄａｒｄ  Ｏｉｌ  Ｃｏｍｐａｎｙ（Ｉｎｄｉａｎａ）プロセス、及びＺｉｅｇｌｅｒプロセスが挙げられる。ＬＭＷＰＥの、ＡＳＴＭ  Ｄ  １２３８−８６の条件Ｅ（すなわち、１９０℃及び負荷２．１６ｋｇ）のメルト・インデックスは約５０ｇ／１０分未満である。条件Ｅのメルト・インデックスは約２５ｇ未満／１０分であることが多い。条件Ｅのメルト・インデックスは約１５ｇ未満／１０分であることが望ましい。ＬＭＷＰＥの、ＡＳＴＭ  Ｄ  １２３８−８６の条件Ｆ（すなわち、１９０℃及び負荷２１．６ｋｇ）のメルト・インデックスは少なくとも０．１ｇ／１０分である。多くの場合では、条件Ｆのメルト・インデックスは少なくとも約０．５ｇ／１０分である。条件Ｆのメルト・インデックスは少なくとも約１．０ｇ／１０分であることが望ましい。ＡＳＴＭ  Ｄ  １２３８−８６はその全体が、本書に組み込まれる。
【００８８】
微多孔膜にそれらの特性をもたらすために、マトリクッス内に十分なＵＨＭＷＰＥ及びＬＭＷＰＥが存在しなければならない。その存在が逆に作用する方式で微多孔膜の特性に物質的に影響を与えない限り、他の熱可塑性有機重合体もまたマトリックスに存在してもよい。他の熱可塑性ポリマーは１つの他の熱可塑性ポリマーであってもよく、又は１つ以上の他の熱可塑性ポリマーであってもよい。存在してもよい他の熱可塑性ポリマーの量は、かかるポリマーの性質による。所望により存在してもよい熱可塑性有機ポリマーの例には、ポリ（テトラフルオロエチレン）、ポリプロピレン、エチレン及びプロピレンのコポリマー、エチレン及びアクリル酸のコポリマー、並びにエチレン及びメタクリル酸のコポリマーが挙げられる。望ましい場合は、カルボキシル含有コポリマーのカルボキシル基の全て又は一部分は、ナトリウム、亜鉛等で中和化されてもよい。
【００８９】
ＵＨＭＷＰＥ及びＬＭＷＰＥは一緒に、マトリックスのポリマーの少なくとも６５重量％を、例えば少なくともマトリックスのポリマーの少なくとも８５重量％を構成し、あるいはＵＨＭＷＰＥ及びＬＭＷＰＥは共に、マトリックスのポリマーの実質的に１００重量％を構成し得る。ＵＨＭＷＰＥは、マトリックスのポリマーの少なくとも１重量％を構成し、ＵＨＭＷＰＥ及びＬＭＷＰＥは共に、マトリックスのポリマーの実質的に１００重量％を構成し得る。
【００９０】
ＵＨＭＷＰＥ及びＬＭＷＰＥが共に、微多孔膜のマトリックスのポリマーの１００重量％を構成し得るところでは、ＵＨＭＷＰＥは、マトリックスのポリマーの４０重量％以上、例えばマトリックスのポリマーの４５重量％以上、又は４８重量％以上、又は５０重量％以上、又は５５重量％以上を構成し得る。またＵＨＭＷＰＥは、マトリックスのポリマーの９９重量％以下、例えばマトリックスのポリマーの８０重量％以下、又は７０重量％以下、又は６５重量％以下、又は６０重量％以下を構成し得る。マトリックスのポリマーを含むＵＨＭＷＰＥのレベルは、列挙された値を含む、これらの値の任意の間の範囲であってもよい。
【００９１】
ＵＨＭＷＰＥ及びＬＭＷＰＥが共に、微多孔膜のマトリックスのポリマーの１００重量％を構成し得るところでは、ＬＭＷＰＥは、マトリックスのポリマーの１重量％以上、例えばマトリックスのポリマーの５重量％以上、又は１０重量％以上、又は１５重量％以上、又は２０重量％以上、又は２５重量％以上、３０重量％以上、又は３５重量％以上、又は４０重量％以上、又は４５重量％以上、又は５０重量％以上、又は５５重量％以上を構成し得る。またＬＭＷＰＥは、マトリックスのポリマーの７０重量％以下、例えばマトリックスのポリマーの６５重量％以下、又は６０重量％以下、重量％以下、又は５５重量％以下、又は５０重量％以下、又は４５重量％以下を構成し得る。ＬＭＷＰＥのレベルは、列挙された値を含む、これらの値の任意の間の範囲であってもよい。
【００９２】
これまで記載された本発明の微多孔膜のいずれかに関して、ＬＭＷＰＥは高密度ポリエチレンを含み得るということに注意されたい。
【００９３】
充填剤
微多孔膜１４０は、任意の好適な充填剤及び当該技術分野において既知の可塑剤で充填されてもよい。充填材は、微粒子状の、実質的に非水溶性の充填材料、例えば微粒子状のシリカ、粘土、ゼオライト、炭酸塩、炭、及びこれらの混合物を含んでもよい。特定の充填剤材料は、有機微粒子材料及び／又は無機微粒子材料を含み得る。微粒子充填剤材料は典型的に着色されておらず、例えば、微粒子充填剤材料は白又はオフホワイトの微粒子充填剤材料、例えばケイ酸含有の又は粘土粒子材料である。
【００９４】
超微粒子状の実質的に非水溶性充填剤粒子は、微多孔膜の２０〜９０重量％を構成し得る。例えば、充填剤粒子は、微多孔膜の２０〜９０重量％、例えば、微多孔膜の３０重量％〜９０重量％、又は微多孔膜の４０重量％〜９０重量％、又は微多孔膜の４０重量％〜８５重量％、又は微多孔膜の５０重量％〜９０重量％、並びに更に微多孔膜の６０重量％〜９０重量％を構成し得る。
【００９５】
一実施形態では、微多孔膜は、総重量の約５０〜約８０％、あるいは約６０％〜約８０％のシリカ、あるいは約７０％〜約８０％、及びあるいは約７０％〜約７５％で充填されてもよい。
【００９６】
超微粒子状の実質的に非水溶性粒子状充填剤は、究極粒子、究極粒子の集合体、又はこれらの両方の混合の形態であってもよい。微多孔膜の調製に使用される充填剤の少なくとも約９０重量％は、０．０４マイクロメートルもの小さな粒径を測定可能な、レーザー回折粒径機器（Ｂｅｃｋｍａｎ  ＣｏｕｌｔｏｎからのＬＳ２３０）の使用によって測定されるとき、０．５〜約２００マイクロメートルの範囲の、例えば１〜１００マイクロメートルの総粒径を有する。典型的に、粒子充填剤の少なくとも９０重量％は、１０〜３０マイクロメートルの範囲の総粒径を有する。充填剤粒塊の寸法は、微多孔膜を調製するのに使用された成分の処理中に減少され得る。したがって、微多孔膜における総粒径の分布は、未加工の充填剤自体よりも小さい場合がある。
【００９７】
本発明の微多孔膜に使用され得る、好適な有機及び無機粒子状物質の非限定的な例は、米国特許第６，３８７，５１９（Ｂ１）号、９段、４行目〜１３段、６２行目に記載されているものが挙げられ、その列挙された部分は、本書に組み込まれる。
【００９８】
本発明の特定の実施形態では、微粒子充填剤材料はケイ酸含有物質を含む。微多孔膜を調製するのに使用され得るケイ酸含有充填剤の非限定的な例は、シリカ、マイカ、モンモリロナイト、カオリナイト、Ｓｏｕｔｈｅｒｎ  Ｃｌａｙ  Ｐｒｏｄｕｃｔｓから入手可能なｃｌｏｉｓｉｔｅなどのナノクレイ、タルク、珪藻土、バーミキュライト、天然及び合成ゼオライト、カルシウムシリケート、アルミニウムシリケート、ナトリウムアルミニウムシリケート、アルミニウムポリシリケート、アルミナシリカゲル、及びガラス粒子が挙げられる。ケイ酸含有充填剤に加えて、他の超微粒子状実質的に非水溶性の充填剤は所望により、採用されてもよい。かかる任意の微粒子状充填剤の非限定的な例には、カーボンブラック、炭、グラファイト、酸化チタン、酸化鉄、酸化銅、酸化亜鉛、酸化アンチモン、ジルコニア、マグネシア、アルミナ、二硫化モリブデン、硫化亜鉛、硫酸バリウム、硫酸ストロンチウム、炭酸カルシウム、及び炭酸マグネシウムが挙げられる。非限定的な実施形態では、ケイ酸含有充填剤はシリカ及び上述のクレイのいずれかを含み得る。シリカの非限定的な例は、沈殿シリカ、シリカゲル、ヒュームドシリカ、及びこれらの組み合わせが挙げられる。
【００９９】
シリカゲルは概して、可溶性金属シリケート、例えば、低ｐＨ酸でケイ酸ナトリウムの水溶液を酸性化することによって商業的に生産される。採用される酸は、概して強力な鉱酸、例えば硫酸又は塩酸であるが、二酸化炭素が使用され得る。粘度が低い間は、ゲル位相と包囲する液体位相との間の密度に、本質的に差がないため、ゲル位相は沈降せず、すなわち、それは沈殿しない。結果として、シリカゲルは、非沈殿であり、凝集性の、剛性の三次元ネットワークのコロイド状の非晶質シリカの連続した粒子として記載され得る。細分割した範囲の状態は、大きな固体の塊からの極微小までであり、及びほぼ無水シリカから柔軟なゼラチン状の塊までの水和度は、シリカ１重量部当たり約１００重量部の水を含有する。
【０１００】
沈殿シリカは、シリカのコロイド粒子が、弱いアルカリ性溶液内で成長し、得られる溶解性アルカリ金属塩のアルカリ金属イオンによって凝固されるように、可溶性金属シリケートの水溶液、通常は、ケイ酸ナトリウムなどのアルカリ金属シリケートと、酸とを組み合わせることによって、一般的に商業的に生産される。鉱酸を含むがこれに限定されない、様々な酸が使用され得る。使用され得る酸の非限定的な例は、塩酸及び硫酸を含むが、二酸化炭素もまた沈殿シリカを生産するのにも使用され得る。凝固剤のない場合は、いかなるｐＨにおいても、シリカは溶液から沈殿しない。非限定的な実施形態では、シリカの沈殿を実行するのに使用される凝固剤は、コロイドシリカ粒子の形成中に生産される、可溶性アルカリ金属塩であってもよく、又はそれは、可溶性無機塩若しくは有機塩など、添加された電解質であってもよく、あるいはそれはこれら両方の組み合わせであってもよい。
【０１０１】
沈殿シリカは、ＰＰＧ  Ｉｎｄｕｓｔｒｉｅｓ，Ｉｎｃから、多くの等級及び形態で入手可能である。これらは商標Ｈｉ−Ｓｉｌ（登録商標）で販売されている。
【０１０２】
本発明の目的に関して、超微粒子状の実質的に非水溶性ケイ酸含有充填剤は、実質的に非水溶性充填剤材料の少なくとも５０重量％（例えば、少なくとも６５重量％、少なくとも７５重量％）、又は少なくとも９０重量％を含み得る。ケイ酸含有充填剤は、微粒子充填材材料の５０〜９０重量％（例えば６０重量％〜８０重量％）を含んでもよく、又はケイ酸含有充填剤は、実質的に非水溶性微粒子充填材材料の実質的に全てを含んでもよい。
【０１０３】
微粒子状充填剤（例えば、ケイ酸含有充填剤）は典型的に、高表面積を有し、本発明の微多孔膜を製造するのに使用されるプロセス可塑剤組成物の多くを運ぶのを可能にする。充填剤粒子は実質的に非水溶性であり、また微多孔膜を調製するのに使用される任意の有機プロセス液体に実質的に非可溶性であってもよい。これは、微多孔膜内に微粒子状充填剤の保持を促進することができる。
【０１０４】
本発明の微多孔膜はまた、プロセスに使用される少量（例えば、微多孔膜の総重量を基準として５重量％以下）の他の材料、例えば潤滑剤、プロセス可塑剤、有機抽出液体、水等を含み得る。特定の目的のための更なる材料、例えば熱、紫外線、寸法安定性は、所望により、少量（例えば、微多孔膜の総重量を基準として１５重量％以下）で微多孔膜に存在してもよい。このような更なる材料の例には、酸化防止剤、紫外線吸収剤、強化繊維（例えば短く刻んだガラス繊維ストランド等）が挙げられるが、これらに限定されない。充填材及びいずれかのコーティング、印刷インク、又は１つ以上の特別な目的のために適用された含浸剤を除き、微多孔膜の残部は本質的に熱可塑性有機重合体である。
【０１０５】
孔
本発明の微多孔膜はまた、相互接続する孔のネットワークを含み、これは実質的に微多孔膜全体につながっている。コーティングがなく、印刷用インクがなく、かつ含浸剤のないベースでは、微多孔膜の総体積を基準として、本明細書に更に記載されるプロセスによって作製されるとき、孔は典型的に３５〜９５体積％を構成する。孔は膜の総体積を基準として、微多孔膜の６０〜７５体積％を構成し得る。本明細書及び請求項において使用されるとき、微多孔膜の多孔性（ボイド容積としても知られる）は、容積％によって表され、次式に従って決定される：
多孔性＝１００［１−ｄ1／ｄ2］
式中、ｄ1は、サンプルの密度であり、サンプルの寸法の測定から確かめられるように、これはサンプルの重量及びサンプルの体積から決定され、ｄ2は、サンプルの固体部分の密度であり、これはサンプルの重量及びサンプルの固体部分の体積から決定される。微多孔膜の固体部分の体積は、Ｑｕａｎｔａｃｈｒｏｍｅ  ｓｔｅｒｅｏｐｙｃｎｏｍｅｔｅｒ（Ｑｕａｎｔａｃｈｒｏｍｅ  Ｃｏｒｐ．）を使用して、この機器の操作マニュアルに従って決定される。
【０１０６】
微多孔膜の孔の容積平均直径は、Ａｕｔｏｓｃａｎ水銀ポロシメータ（Ｑｕａｎｔａｃｈｒｏｍｅ  Ｃｏｒｐ．）を使用して、水銀ポロシメトリーによって、この機器の操作マニュアルに従って決定される。１回のスキャンに対する容積平均孔半径は、ポロシメータによって自動的に決定される。ポロシメータの操作において、スキャンは高圧範囲（絶対圧１３８ｋＰａ〜絶対圧２２７ＭＰａ）においてされる。２％未満の合計の侵入容積が、高圧範囲の下方端（絶対圧１３８〜２５０ｋＰａ）において発生した場合、容積平均孔直径は、ポロシメータによって決定される容積平均孔寸法の２倍としてみなされる。他の方法では、追加のスキャンが低圧範囲（絶対圧７〜１６５ｋＰａ）においてなされ、容積平均孔直径は、以下の方程式によって産出される：
ｄ＝２［ｖ1ｒ1／ｗ1＋ｖ2ｒ2／ｗ2］／［ｖ1／ｗ1＋ｖ2／ｗ2］
式中、ｄは、容積平均孔直径であり、ｖ1は、高圧範囲において侵入した水銀の合計容積であり、ｖ2は低圧範囲において侵入した水銀の合計容積であり、ｒ1は高圧スキャンから決定された容積平均孔半径であり、ｒ2は定圧スキャンから決定された容積平均孔半径であり、ｗ1は、高圧スキャンに供されたサンプルの重量であり、ｗ2は低圧スキャンに供されたサンプルの重量である。
【０１０７】
本発明の微多孔膜は、約０．０１マイクロメートル〜約０．０６マイクロメートル、あるいは約０．０１マイクロメートル〜約０．０５マイクロメートル、あるいは約０．０１マイクロメートル〜約０．０４マイクロメートル、あるいは約０．０１マイクロメートル〜約０．０３マイクロメートル、あるいは約０．０２マイクロメートル〜約０．０４マイクロメートル、あるいは約０．０２マイクロメートルの平均孔径を有することができる。
【０１０８】
概して、コーティングがなく、印刷用インクがなく、かつ含浸剤のないベースでは、微多孔膜の孔の容積平均直径は、少なくとも０．０２マイクロメートル、典型的には少なくも０．０４マイクロメートル、及び更に典型的には少なくとも０．０５マイクロメートルである。同じベースでは、微多孔膜の孔の容積平均直径は、典型的に０．５マイクロメートル以下、より典型的には０．３マイクロメートル以下、及び更に典型的には０．２５マイクロメートル以下である。このベースにおいて、孔の容積平均直径は、列挙された値を含む、これらの値の任意の間の範囲であってもよい。例えば、微多孔膜の孔の容積平均直径は、０．０２〜０．５マイクロメートル、又は０．０４〜０．３マイクロメートル、又は０．０５〜０．２５マイクロメートルの範囲であってよく、それぞれの場合は、列挙された値を含む。
【０１０９】
上記の手順によって容積平均孔直径を決定する過程で、検出される最大孔半径もまた決定され得る。これは、実施する場合は、低圧範囲のスキャンからとられ、別の方法では高圧範囲のスキャンからとられる。微多孔膜の最大孔直径は、典型的に最大孔半径の２倍である。
【０１１０】
コーティング、印刷、及び含浸プロセスは、微多孔膜の孔の少なくとも一部の充填となり得る。更に、このようなプロセスはまた、微多孔膜を不可逆的に圧縮し得る。したがって、多孔性に関するパラメータ、孔の容積平均直径、及び最大孔直径は、これらのプロセスの１つ以上の適用の前に、微多孔膜に関して決定される。
【０１１１】
厚さ及び表面積
微多孔膜はｚ方向において、約０．０１ｍｍ〜約１ｍｍ、あるいは約０．１ｍｍ〜約０．４ｍｍ、あるいは約０．１５ｍｍ〜約０．３５ｍｍ、あるいは約０．２５ｍｍの厚さを有してもよい。
【０１１２】
微多孔膜の表面積は、ユーザーの好む送達エンジン１００の寸法によって、微多孔膜の表面積は、様々であってもよいということを当業者は理解するであろう。いくつかの実施形態では、微多孔膜の蒸発表面積は約２ｃｍ2〜約１００ｃｍ2、あるいは約２ｃｍ2〜約３５ｃｍ2、あるいは約１０ｃｍ2〜約５０ｃｍ2、あるいは約１０ｃｍ2〜約４５ｃｍ2、あるいは約１０ｃｍ2〜約３５ｃｍ2、あるいは約１５ｃｍ2〜約４０ｃｍ2、あるいは約１５ｃｍ2〜約３５ｃｍ2、あるいは約２０ｃｍ2〜約３５ｃｍ2、あるいは約３０ｃｍ2〜約３５ｃｍ2、約３５ｃｍ2であってもよい。
【０１１３】
本発明の好適な微多孔膜には、所望により米国特許第７，４９８，３６９号に記載されるようなシリカで充填されたＵＨＭＷＰＥタイプの膜が挙げられる。かかるＵＨＭＷＰＥ膜には、Ｄｒａｍｉｃから入手可能なＤａｒａｍｉｃ（商標）Ｖ５、ＤＳＭから（Ｎｅｔｈｅｒｌａｎｄｓ）入手可能なＳｏｌｕｐｏｒ（登録商標）、ＰＰＧ  Ｉｎｄｕｓｔｒｉｅｓから入手可能なＴｅｓｌｉｎ（商標）ＳＰ１１００ＨＤ、及びこれらの組み合わせが挙げられる。これらの膜は、揮発性材料が自由に消散できるようにし、一方で、送達エンジン１００内に液体を収容することを可能にさせると考えられる。
【０１１４】
本発明の１つの態様では、微多孔膜は、耐用期間の終了を示すために接触している揮発性材料の量に反応する染料を含んでもよい。あるいは、微多孔膜は、芳香剤又は揮発性材料は、拡散が発生しているということを示すために接触したときに透明になるように変化してもよい。耐用期間の終了を示すための当該技術分野において既知である他の手段が、本発明の範囲内で想到される。
【０１１５】
ハウジング
ここで図６〜９を参照すると、本発明の装置１０は、解放可能に送達エンジン１００に係合するハウジング２００を含んでもよい。ハウジング２００は、幅、長さ、及び深さを、ｘ軸、ｙ軸、及びｚ軸に沿ってそれぞれ有してもよい（図１に示されるように）。ハウジング２００は、ガラス、セラミック、木材、塑性体、複合材料等の好適な材料で作製され得、及び送達エンジン１００を包むのに好適な任意の寸法、形状、及び構成を有してもよい。ハウジング２００は、剛性又は可撓性であることができ、並びに揮発性材料の周囲環境への移動を可能にする材料から作製されることができる。ハウジング２００は、基部２１０、この基部２１０上に支持される中空のコア２４０を含むことができ、及びシェル２２０内に内部に入れ子になることができる。ハウジング２００は、ノッチ２７０及び通気孔２６０も含んでもよい。
【０１１６】
シェル及び中空のコア
図８及び９で見られるように、ハウジング１００は、基部２１０上に支持され、シェル２２０内に入れ子になっている中空のコア２４０を含み得る。シェル２２０は前壁２２２及び後壁２２４を有してもよく、これらの両方は、概して、中空のコア２４０の前壁２４２及び後壁２４４と同一の広がりを持つ。中空のコア２４０及びシェル２２０は、楕円形の円筒形であってもよく、送達エンジン１００を受容するための、受容端部２３０を含む。受容端部２３０は、ハウジング２００の基部２１０から遠くに配置されてもよい。
【０１１７】
リブ及びノッチ
中空のコア２４０の後壁２４４の内面は、送達エンジン１００をその最終的な使用時の位置（図９で見られるように）に下方に案内するための保持リブ２４６を含んでもよい。一実施形態では、保持リブ２４６は、第１保持リブ、及び後壁２４４の内面に配置された第２保持リブを含んでもよく、これら両方は、ｙ軸に沿って長手方向に延びる。第１保持リブ及び第２保持リブは、中空のコア２４０の前壁２４２及び後壁２４４の交点に位置決めされて、送達エンジンのリップ１０２を受容してもよい。
【０１１８】
ハウジング２００は、また、ノッチ２７０、又は複数のノッチを含んで、送達エンジン１００がハウジング２００内に受容されるときに、破裂要素１３０と係合する又はこれを圧縮してもよい。この方法で、ユーザーは、送達エンジン１００を、それをハウジング２００内に挿入する前に、手動で作動させる必要はない。ノッチ２７０は、送達エンジン１００が、比較的容易にハウジング２００内に挿入され、一方ノッチ２７０は破裂要素１３０を圧縮し、破裂可能な基材１２０を破壊することが可能なような任意の方式で構成され得る。
【０１１９】
破裂要素１３０を圧縮し、破裂可能な基材１２０を破壊する送達エンジン１００を挿入するために好適な挿入力は、約２５Ｎ未満、あるいは約２０Ｎ未満、あるいは約１５Ｎ未満、あるいは約５Ｎ未満、あるいは約１Ｎ〜約２５Ｎ、あるいは約１Ｎ〜約１５Ｎ、あるいは約５Ｎ〜約２０Ｎ、あるいは約５Ｎ〜約１５Ｎ、あるいは約８〜１５Ｎを含む。
【０１２０】
挿入力は、ＭＴＳから入手可能な電気機械試験システムＱＴｅｓｔ  Ｅｌｉｔｅ  １０を使用して、測定することができる。送達エンジン１００はこの試験システムに固定され、破裂可能な基材１２０を破壊する、又はこれを破壊するのを助けるノッチ２７０又は要素に対していずれかの力もない、ハウジングの受容端部に配置される。電気機械の試験システムのクロスヘッド速度は５０ｍｍ／分に設定される。室温は２３±２℃である。装置は、破裂可能な基材１２０が破壊されるまで稼働される。変位ゼロは、０．１Ｎの力（前負荷）が適用される点として定義される。破裂可能な基材１２０が破壊される第１ピークにおける負荷は、破裂までの力として記録される。当業者は、ノッチ２７０、通気性膜１４０、破裂要素１３０、及び破裂可能な基材１２０の物理的特性及び配置によって、挿入力は、様々であるということを理解するであろう。
【０１２１】
一実施形態では、ノッチ２７０、中空のコア２４０の前壁２４２の中心から横方向にオフセットされ得、これによって、製造するときに、ｚ方向でのより小さな凸部がノッチ２７０の必要とされる。したがって、通気性膜１４０はそれほど延伸される必要はなく、損傷の可能性はより小さくなる。
【０１２２】
ノッチ２７０及びリブ２４６は、挿入時に、送達エンジン１００の屈折を必要としないように構成され、これにより小さな挿入力となる。送達エンジン１００は、ハウジング２００内に挿入されると、ノッチ２７０は、通気性膜１４０及び破裂要素１３０を、リザーバ１１０の方向において圧縮し、破裂可能な基材１２０を破壊し、通気性膜１４０に揮発性材料を放出する。送達エンジン１００の挿入中に、リブ２４６は送達エンジン１００をノッチ２７０に接触し、対するように案内し、ノッチ２７０が十分に破裂要素１３０と係合するように、送達エンジン１００の横位置を維持する。
【０１２３】
通気孔
ハウジング２００は、第１の開放位置において整列し、揮発性材料を通気性膜１４０から、処置を必要とする部屋の大気へと送達するのを促進するための複数の通気孔２６０又は開口部を有してもよい。通気孔２６０の有効な大きさを増加することは、揮発性材料の送達を増加することになる。逆に、通気孔２６０の有効な大きさを減少することは、揮発性材料の送達を減少することになる。
【０１２４】
通気孔２６０は、ハウジング２００上の任意の場所に配置され得る。図６〜９に示される実施形態では、通気孔２６０は、シェル２２０の前壁２２２、２４２、及び中空のコア２４０上に配置される。通気孔２６０の数及び／又は寸法は固定されてはいない。通気孔２６０の寸法は、様々な手段を介してユーザーによって制御することができる。処置が必要な場所に、所望の量の揮散が送達されるように、ユーザーは、シェル２２０をｙ軸に沿って、基部２１０に向けて下方向に摺動させることによって、１つ以上の通気孔２６０を開放し、部分的に開放し、部分的に閉鎖し、又は閉鎖することができる。ハウジング２００は、ｘ軸の周辺におけるシェル２４０の回転によって（図示せず）、通気孔２６０の開放及び閉鎖が可能なように構築され得る。通気孔２６０に加えて、ハウジング２００は、送達エンジン１００の外観検査のための他の手段を有してもよい。
【０１２５】
ハウジング２００は、ハウジング２００が所望の開放又は閉鎖位置にあるということをユーザーに知らせるためのクリック音のメカニズム（図示せず）も含み得る。このようなクリック音のメカニズムは、中空のコア２４０の外面に沿って配置された第１嵌合部（図示せず）、及びシェル２２０の内面に沿って配置された第２嵌合部を（図示せず）含み得る。嵌合部は、シェル２２０の壁部と中空のコア２４０を、それらが互いに摺動するときに、摩擦により係合する。所望の開放位置又は閉鎖位置に到達したときに嵌合部は、開放可能に適所に固定され、並びにクリック音を提供してもよい。
【０１２６】
揮発性材料
本発明の装置１０及び／又は送達エンジン１００は、揮発性材料を連続的な方式で大気に送達する。用語「揮発性材料」は、本明細書で使用するとき、室温及び大気圧でエネルギー源を必要とすることなく揮発可能である材料を指す。揮発性材料は、全体的に単一の揮発性材料から構成される組成物であってもよい。揮発性材料はまた、全体的に揮発性材料混合物から構成される組成物でもよい（すなわち、この混合物は２つ以上の揮発性成分を有する）。更に、組成物の成分物質の全てが揮発性である必要はない。液体、又はエマルションを含む、任意の量若しくは形体の、任意の適した揮発性材料が使用され得る。
【０１２７】
本明細書で使用するために好適な液体は、したがって担体物質（例えば、水、溶媒など）のような不揮発性構成成分も有してもよい。液体が本明細書において「送達される」、「揮散される」、又は「放出される」と記載されるとき、これは、その揮発性成分の揮発を指しており、及びその非揮発性成分が揮散される必要はないこともまた理解されるべきである。
【０１２８】
揮発性材料は、香油の形態であってもよい。最も従来型の芳香剤物質は揮発性精油である。揮発性材料は、香水供給元から市販される揮発性有機化合物であることができる。更に、揮発性材料は、合成により又は天然に形成された物質であることができる。例としては、ベルガモット、ダイダイ、レモン、マンダリン、ヒメウイキョウ、シダーリーフ、クローブリーフ、シダーウッド、ゼラニウム、ラベンダー、オレンジ、オリガナム、プチグレン、ホワイトシダー、パチョリ、ネロリ（neroili）、ローズアブソリュートなどの油が挙げられるが、これらに限定されない。空気清浄剤又は芳香剤の場合には、異なる揮発性材料は、類似する、関連する、補完する、又は対照的であり得る。
【０１２９】
揮発性材料はまた、周囲温度で気相へ昇華する能力又は液体に香りを与えるのに用いられる能力を有する結晶性固体の形態が起源であってよい。いずれかの好適な結晶性固体が、いずれかの好適な量又は形態において使用されてもよい。例えば、好適な結晶性固体として、バニリン、エチルバニリン、クマリン、トナリド、カロン、ヘリオトロペン、ムスクキシロール、セドロール、ムスクケトンベンゾヘノン（musk ketone benzohenone）、ラズベリーケトン、メチルナフチルケトンβ、サリチル酸フェニルエチル、ベルトール、マルトール、メープルラクトン、プロオイゲノールアセテート、エヴェミルなどが挙げられるが、これらに限定されない。
【０１３０】
しかしながら、揮散習慣の問題を避けようと試みて、異なる揮発性材料が使用される場合、揮発性材料は密接に似ているのは望ましくない場合がある。さもなければ、揮散を体験している人々は、異なる物質が放出されていることに気づくことができない。異なる揮散は、各々が異なる揮発性材料を提供する（例えば、ムスク、花、果物の揮散など）複数の送達システムを使用して提供されることができる。異なる揮散は、共通のテーマ又は何らかの他の方式により相互に関連付けられることができる。異なるが相補的な揮散の例は、桂皮の揮散とリンゴの揮散であってもよい。
【０１３１】
本発明の揮発性材料に加えて、送達エンジン１００は、任意の既知の悪臭組成物を含んで臭いを中和してもよい。適した悪臭組成物には、シクロデキストリン、反応性アルデヒド、及びイオノンが挙げられる。
【０１３２】
理論に束縛されるものではないが、揮発性材料の連続的送達は、膜の孔径、膜の表面積、揮発性材料の物理的特性（例えば、分子量など）、飽和蒸気圧（「ＶＰ」）、及び粘度、並びに／又は揮発性材料含有組成物の表面張力を含む、様々な要因であり得る。
【０１３３】
組成物は、組成物が、２５℃でそれぞれが約１．３Ｐａ（０．０１ｔｏｒｒ）未満のＶＰを有する揮発性材料の総重量の約１０％〜約１００％、あるいは、２５℃でそれぞれが約１３．３Ｐａ（０．１ｔｏｒｒ）未満のＶＰを有する揮発性材料の総重量の約４０％〜約１００％、あるいは、２５℃でそれぞれが約１３．３Ｐａ（０．１ｔｏｒｒ）未満のＶＰを有する揮発性材料の総重量の約５０％〜約１００％、あるいは、２５℃でそれぞれが約４０．０Ｐａ（０．３ｔｏｒｒ）未満のＶＰを有する揮発性材料の総重量の約９０％〜約１００％を含む揮発性材料の混合物を含むように配合され得る。一実施形態では、揮発性材料混合物は、２５℃でそれぞれが約０．５３Ｐａ（０．００４ｔｏｒｒ）〜約４．６７Ｐａ（０．０３５ｔｏｒｒ）のＶＰを有する揮発性材料の総重量の０％〜約１５％、及び２５℃でそれぞれが約１３．３Ｐａ（０．１ｔｏｒｒ）〜約４３．３Ｐａ（０．３２５ｔｏｒｒ）のＶＰを有する揮発性材料の総重量の０％〜約２５％、並びに２５℃でそれぞれが約４．６７Ｐａ（０．０３５ｔｏｒｒ）〜約１３．３Ｐａ（０．１ｔｏｒｒ）ＶＰを有する揮発性材料の総重量の約６５％〜約１００％を含んでもよい。揮発性材料の飽和蒸気圧を取得する１つの源は、Ｕ．Ｓ．Ｅｎｖｉｒｏｎｍｅｎｔａｌ  Ｐｒｏｔｅｃｔｉｏｎ  Ａｇｅｎｃｙから入手可能なＥＰＩ  Ｓｕｉｔｅ（商標）、バージョン４．０である。
【０１３４】
様々なＶＰの揮発性材料を有する揮発性材料混合物を含む、２つの代表的な組成物を表２及び表３で説明する。これらの組成物は、実例として示されており、本発明を多少なりとも限定することを意図していない。
【０１３５】
【表２】
2015037574.tif 000004
【０１３６】
【表３】
2015037574.tif 000005
【０１３７】
揮発性材料の粘度は、どのように、及びいつ揮発性材料が通気性膜１４０に送達されるかを制御することができる。例えば、低粘度の揮発性組成物は、高粘度の揮発性材料よりも、速く流れ得る。したがって、膜は、最初に低粘度の材料によって湿潤し得る。低粘度の位相よりわずかに低粘度である、又は同様な粘度である、揮発性材料がより高粘度になるほど、重力によって収集ボウル１１２に残り得る。したがって、低粘度の揮発性材料は、通気性膜１４０に送達することができ、より速く大気に揮散され得る。通気性膜１４０への液体の浸透を防ぐのに役立てるために、揮発性材料は、例えば、約２３ＣＰ未満の粘度及び約３３ｍＮ／ｍ未満の表面張力を有してもよい。
【０１３８】
一実施形態では、揮発性材料を含有する組成物は、例えば、約１．０ＣＰ〜約２５ＣＰ未満、あるいは約１．０ＣＰ〜約２３ＣＰ未満、及び、あるいは約１．０ＣＰ〜約１５ＣＰ未満の粘度を有してもよい。
【０１３９】
揮発性材料を含有する組成物は、例えば、組成物が約１９ｍＮ／ｍ〜約３３ｍＮ／ｍ未満、あるいは約１９ｍＮ／ｍ〜約３０ｍＮ／ｍ未満、及びあるいは、約１９ｍＮ／ｍ〜約２７ｍＮ／ｍ未満の表面張力を含み得るように、設計されてもよい。
【実施例】
【０１４０】
以下の実施例は、本発明の趣旨及び範囲から逸脱することなく、その多くの変形例が可能であるので、本発明を制限するものとして解釈されるべきではない。
【０１４１】
（実施例１）
この実施例では、２つの同一のエアフレッシュニング送達エンジンが、約３４ｃｍ2の蒸発表面積を備えるＤａｒａｍｉｃ  Ｖ５膜を採用して設計される。異なるＶＰ範囲の揮発性材料を有する、揮発性材料混合物をそれぞれ有する、２つの香料組成物、ＲＪＪ−５７７及びＲＪＪ−５７３−８は、蒸発速度に関して、エアフレッシュニング送達エンジンで試験される。揮発性材料のＶＰの範囲は表４及び表５に示される。
【０１４２】
【表４】
2015037574.tif 000006
【０１４３】
【表５】
2015037574.tif 000007
【０１４４】
一方の送達エンジンは、香料組成物ＲＪＪ−５７７を６０００ｍｇが搭載され、他方は香料組成物ＲＪＪ−５７３−８を６０００ｍｇが搭載された。ＲＪＪ−５７７は、ＲＪＪ−５７３−８よりも比較的高いＶＰを有する。それぞれ充填された送達エンジンは測量され、重量が記録される。両方の送達エンジンは、ハウジング内に配置され、２１℃の室温に保持される。図１０に示される時間において、送達エンジンは測量され、重量が記録される。図１０は、約２週間後に、ＲＪＪ−５７７の蒸発速度がほぼ平坦であり、これは他の送達エンジンを必要とするということを示す。これはコストがかかり、顧客にとっては煩わしいとみられる場合がある。一方、微多孔膜を備えるＲＪＪ−５７３−８は、一定した線形強度をより長い期間にわたって送達する。
【０１４５】
（実施例２）
この実施例では、２つのエアフレッシュニング送達エンジンが、異なる膜を採用して構成されている。それぞれは、実施例１で使用されたＲＪＪ−５７３−８を使用して、蒸発速度が試験される。６０００ｍｇのＲＪＪ−５７３−８が、約４０マイクロメートルの平均孔径を有する低密度ポリエチレン膜（ＬＤＰＥ）を備える送達エンジンに搭載される。６０００ｍｇのＲＪＪ−５７３−８が、Ｄａｒａｍｉｃ  Ｖ５微多孔膜を有する送達エンジンに搭載される。図１１に見られるように、比較的低い蒸気圧の香料を放出するときに、微多孔膜はＬＤＰＥ膜よりも、より効率性である。したがって、本発明による微多孔膜を採用することは、低蒸気圧の、より高い強度を送達する（すなわち、より心地のよい「ベースノート（base note）」香料の原料が送達され得る）。
【０１４６】
本明細書及び添付の特許請求の範囲において使用されるとき、単数形「ａ」、「ａｎ」、及び「ｔｈｅ」は、その内容について別段の明確な指示がない限り、複数の指示対象を包含する。したがって、例えば「揮発性材料」は、２つ以上の揮発性材料を含み得る。
【０１４７】
本明細書全体を通じて記載されるあらゆる数値範囲には、こうしたより広い数値範囲内に入るそれよりも狭いあらゆる数値範囲が、こうしたそれよりも狭い数値範囲が全て本明細書に明確に記載されているかのように、包含される。例えば、「１〜１０」の規定された範囲は、最小値１から最大値１０の任意の及び全ての部分範囲すなわち、最小値１又はそれ以上で始まり、最大値１０又はそれ以下で終わる全ての部分範囲（例えば１から６．１、３．５から７．８、５．５から１０等）を含むと見なされるべきである。
【０１４８】
更に、本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【０１４９】
明示的に除外されるか、あるいは限定されない限り、本願に引用する全ての文書は、相互参照する、又は関連するいかなる特許又は特許出願をも含めて、参照によってそれらの全ての内容が本願に組み込まれる。いかなる文書の引用も、それが、本願にて開示若しくは特許請求される発明に対する先行技術であること、又は、それが単独で、あるいは任意の他の参照文献との組み合わせで、そのようないかなる発明をも教示、暗示、又は開示することを認めるものではない。更に、本書における用語の意味又は定義が、参照によって組み込まれる文書における同じ用語の意味又は定義と対立する限りにおいて、本書においてその用語に与えられた意味又は定義が優先されるものとする。
【０１５０】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのような全ての変更及び修正を、添付の「特許請求の範囲」で扱うものとする。
【図１】
2015037574.tif 000008
【図２】
2015037574.tif 000009
【図３】
2015037574.tif 000010
【図４】
2015037574.tif 000011
【図５】
2015037574.tif 000012
【図６】
2015037574.tif 000013
【図７】
2015037574.tif 000014
【図８】
2015037574.tif 000015
【図９】
2015037574.tif 000016
【図１０】
2015037574.tif 000017
【図１１】
2015037574.tif 000018
【外国語明細書】
2015037574000001.pdf